(57)【要約】【課題】量産性および耐湿信頼性が改善された、比較的薄い有機バリア層を有する薄膜封止構造を備える有機ＥＬデバイスおよびその製造方法を提供する。【解決手段】実施形態による有機ＥＬデバイス（１００Ａ）は、基板に支持された複数の有機ＥＬ素子（３）を有する素子基板と、複数の有機ＥＬ素子上に形成された薄膜封止構造（１０Ｅ）とを有し、薄膜封止構造（１０Ｅ）は、第１無機バリア層（１２Ｅ）と、第１無機バリア層（１２Ｅ）の上面に接しかつ離散的に分布する複数の中実部を有する有機バリア層（１４Ｅ）と、第１無機バリア層の上面および有機バリア層の複数の中実部の上面に接する第２無機バリア層（１６Ｅ）とで構成された、少なくとも１つの複合積層体（１０Ｓ）を有し、複数の中実部は、離散的に設けられた、凹状の表面を有する複数の第１島状中実部および平坦部上に形成され複数の第２島状中実部を含み、複数の第１および第２島状中実部の表面は酸化されている。【選択図】図１４
2018174128.tif 000002
【特許請求の範囲】
【請求項１】
基板と前記基板に支持された複数の有機ＥＬ素子とを有する素子基板と、
前記複数の有機ＥＬ素子上に形成された薄膜封止構造とを有し、
前記薄膜封止構造は、第１無機バリア層と、前記第１無機バリア層の上面に接しかつ離散的に分布する複数の中実部を有する有機バリア層と、前記第１無機バリア層の前記上面および前記有機バリア層の前記複数の中実部の上面に接する第２無機バリア層とで構成された、少なくとも１つの複合積層体を有し、
前記複数の中実部は、離散的に設けられた、凹状の表面を有する複数の第１島状中実部および平坦部上に形成され複数の第２島状中実部を含み、前記複数の第１島状中実部および前記複数の第２島状中実部の表面は酸化されている、有機ＥＬデバイス。
【請求項２】
前記複数の第１島状中実部は、前記基板法線方向から見たときの面積円相当径が２μｍ以上のリング状の複数の島状中実部を含み、かつ、前記複数の第１島状中実部および前記複数の第２島状中実部のうちの互いに隣接する２つの島状中実部の距離は２ｍｍ以上である、請求項１に記載の有機ＥＬデバイス。
【請求項３】
前記基板に支持された駆動回路と、周辺領域に配置された複数の端子と、前記駆動回路と前記複数の端子とを接続する複数の引出し配線をさらに有し、
前記薄膜封止構造は、前記複数の引出し配線の前記駆動回路側の部分の上に設けられており、前記複数の引出し配線のそれぞれの部分の上には、前記有機バリア層が存在せず、前記第１無機バリア層と前記第２無機バリア層とが直接接触している無機バリア層接合部を有する、請求項１または２に記載の有機ＥＬデバイス。
【請求項４】
前記複数の引出し配線のそれぞれは、少なくとも一部に、線幅方向に平行な断面の形状における側面のテーパー角が９０°未満である順テーパー側面部分を前記第１無機バリア層に接する２つの側面の少なくとも最下部に有し、前記順テーパー側面部分を有する、前記複数の引出し配線のそれぞれの部分の上に前記無機バリア層接合部を有する、請求項３に記載の有機ＥＬデバイス。
【請求項５】
前記無機バリア層接合部の長さは少なくとも０．０１ｍｍである、請求項３または４に記載の有機ＥＬデバイス。
【請求項６】
前記有機バリア層は光硬化樹脂で形成されている、請求項１から５のいずれかに記載の有機ＥＬデバイス。
【請求項７】
前記有機バリア層の厚さは５００ｎｍ未満である、請求項１から６のいずれかに記載の有機ＥＬデバイス。
【請求項８】
前記第１および第２無機バリア層は、それぞれ独立に、厚さが２００ｎｍ以上１０００ｎｍ以下のＳｉＮ層である、請求項１から７のいずれかに記載の有機ＥＬデバイス。
【請求項９】
前記薄膜封止構造は、無機下地層と、前記無機下地層の上に形成された有機平坦化層とをさらに有し、
前記少なくとも１つの複合積層体は、前記有機平坦化層の上面に接するように形成されている、請求項１から８のいずれかに記載の有機ＥＬデバイス。
【請求項１０】
前記薄膜封止構造は、有機平坦化層をさらに有し、
前記少なくとも１つの前記複合積層体は２つの複合積層体であって、
前記有機平坦化層は、前記２つの複合積層体の間に形成されている、請求項１から８のいずれかに記載の有機ＥＬデバイス。
【請求項１１】
前記有機平坦化層の厚さは３μｍ以上である、請求項９または１０に記載の有機ＥＬデバイス。
【発明の詳細な説明】
【技術分野】
【０００１】
本発明は、有機ＥＬデバイス（例えば、有機ＥＬ表示装置および有機ＥＬ照明装置）およびその製造方法に関する。
【背景技術】
【０００２】
有機ＥＬ（Electro Luminescence）表示装置が実用化され始めた。有機ＥＬ表示装置の特徴の１つにフレキシブルな表示装置が得られる点が挙げられる。有機ＥＬ表示装置は、画素ごとに少なくとも１つの有機ＥＬ素子（Organic Light Emitting Diode：ＯＬＥＤ）と、各ＯＬＥＤに供給される電流を制御する少なくとも１つのＴＦＴ（Thin Film Transistor）とを有する。以下、有機ＥＬ表示装置をＯＬＥＤ表示装置と呼ぶことにする。このようにＯＬＥＤごとにＴＦＴなどのスイッチング素子を有するＯＬＥＤ表示装置は、アクティブマトリクス型ＯＬＥＤ表示装置と呼ばれる。また、ＴＦＴおよびＯＬＥＤが形成された基板を素子基板ということにする。
【０００３】
ＯＬＥＤ（特に有機発光層および陰極電極材料）は、水分の影響を受けて劣化しやすく、表示むらを生じやすい。ＯＬＥＤを水分から保護するとともに、柔軟性を損なわない封止構造を提供する技術として、薄膜封止（Thin Film Encapsulation：ＴＦＥ）技術が開発されている。薄膜封止技術は、無機バリア層と有機バリア層とを交互に積層することによって、薄膜で十分な水蒸気バリア性を得ようとするものである。ＯＬＥＤ表示装置の耐湿信頼性の観点から、薄膜封止構造のＷＶＴＲ（Water Vapor Transmission Rate：ＷＶＴＲ）としては、典型的には１×１０-4ｇ／ｍ2／ｄａｙ以下が求められている。
【０００４】
現在市販されているＯＬＥＤ表示装置に使われている薄膜封止構造は、厚さが約５μｍ〜約２０μｍの有機バリア層（高分子バリア層）を有している。このように比較的厚い有機バリア層は、素子基板の表面を平坦化する役割も担っている。しかしながら、有機バリア層が厚いと、ＯＬＥＤ表示装置の屈曲性が制限されるという問題がある。
【０００５】
また、量産性が低いという問題もある。上述の比較的厚い有機バリア層は、インクジェット法やマイクロジェット法などの印刷技術を用いて形成されている。一方、無機バリア層は、薄膜成膜技術を用いて真空（例えば、１Ｐａ以下）雰囲気で形成されている。印刷技術を用いた有機バリア層の形成は大気中または窒素雰囲気中で行われ、無機バリア層の形成は真空中で行われるので、薄膜封止構造を形成する過程で、素子基板を真空チャンバーから出し入れすることになり量産性が低い。
【０００６】
そこで、例えば、特許文献１に開示されているように、無機バリア層と有機バリア層とを連続して製造することが可能な成膜装置が開発されている。
【０００７】
また、特許文献２には、第１の無機材料層、第１の樹脂材、および第２の無機材料層を素子基板側からこの順で形成する際に、第１の樹脂材を第１の無機材料層の凸部（凸部を被覆した第１の無機材料層）の周囲に偏在させた薄膜封止構造が開示されている。特許文献２によると、第１の無機材料層によって十分に被覆されないおそれのある凸部の周囲に第１の樹脂材を偏在させることによって、その部分からの水分や酸素の侵入が抑制される。また、第１の樹脂材が第２の無機材料層の下地層として機能することで、第２の無機材料層が適正に成膜され、第１の無機材料層の側面を所期の膜厚で適切に被覆することが可能になる。第１の樹脂材は次の様にして形成される。加熱気化させたミスト状の有機材料を、室温以下の温度に維持された素子基板上に供給し、基板上で有機材料が凝縮し、滴状化する。滴状化した有機材料が、毛細管現象または表面張力によって、基板上を移動し、第１の無機材料層の凸部の側面と基板表面との境界部に偏在する。その後、有機材料を硬化させることによって、境界部に第１の樹脂材が形成される。特許文献３にも同様の薄膜封止構造を有するＯＬＥＤ表示装置が開示されている。また、特許文献４はＯＬＥＤ表示装置の製造に用いられる成膜装置を開示している。
【先行技術文献】
【特許文献】
【０００８】
【特許文献１】特開２０１３−１８６９７１号公報
【特許文献２】国際公開公報第２０１４／１９６１３７号
【特許文献３】特開２０１６−３９１２０号公報
【特許文献４】特開２０１３−６４１８７号公報
【発明の概要】
【発明が解決しようとする課題】
【０００９】
特許文献２または３に記載されている薄膜封止構造は、厚い有機バリア層を有しないので、ＯＬＥＤ表示装置の屈曲性は改善されると考えられる。また、無機バリア層と有機バリア層とを連続して形成することが可能なので、量産性も改善される。
【００１０】
しかしながら、本発明者の検討によると、特許文献２または３に記載の方法で有機バリア層を形成すると、十分な耐湿信頼性が得られないという問題が発生することがあった。この問題は、有機バリア層を介して、大気中の水蒸気が素子基板上のアクティブ領域（「素子形成領域」または「表示領域」ということもある。）内に到達することに起因していることがわかった。また、原因として、後述するように主に２つモードがあることがわかった。
【００１１】
ここでは、フレキシブルな有機ＥＬ表示装置に好適に用いられる薄膜封止構造の問題を説明したが、薄膜封止構造は、有機ＥＬ表示装置に限られず、有機ＥＬ照明装置などの他の有機ＥＬデバイスにも用いられる。
【００１２】
本発明は、上記の問題を解決するためになされたものであり、後述する２つのモードの原因の内の少なくとも１つを解決することによって、量産性および耐湿信頼性が改善された、比較的薄い有機バリア層を有する薄膜封止構造を備える有機ＥＬデバイスおよびその製造方法を提供することを目的とする。
【課題を解決するための手段】
【００１３】
本発明のある実施形態による有機ＥＬデバイスは、基板と前記基板に支持された複数の有機ＥＬ素子とを有する素子基板と、前記複数の有機ＥＬ素子上に形成された薄膜封止構造とを有し、前記薄膜封止構造は、第１無機バリア層と、前記第１無機バリア層の上面に接しかつ離散的に分布する複数の中実部を有する有機バリア層と、前記第１無機バリア層の前記上面および前記有機バリア層の前記複数の中実部の上面に接する第２無機バリア層とで構成された、少なくとも１つの複合積層体を有し、前記複数の中実部は、離散的に設けられた、凹状の表面を有する複数の中実部を含む。「中実部」とは、有機バリア層の内で、実際に有機膜（例えば、光硬化樹脂膜）が存在している部分を指す。逆に、有機膜が存在しない部分を非中実部という。中実部に包囲された非中実部を開口部ということもある。
【００１４】
ある実施形態において、前記複数の中実部は、前記基板法線方向から見たときの面積円相当径が２μｍ以上のリング状の複数の島状中実部を含み、かつ、互いに隣接する２つの島状中実部の距離は２ｍｍ以上である。
【００１５】
ある実施形態において、前記有機ＥＬデバイスは、前記基板に支持された駆動回路と、周辺領域に配置された複数の端子と、前記駆動回路と前記複数の端子とを接続する複数の引出し配線をさらに有し、前記薄膜封止構造は、前記複数の引出し配線の前記駆動回路側の部分の上に設けられており、前記複数の引出し配線のそれぞれの部分の上には、前記有機バリア層が存在せず、前記第１無機バリア層と前記第２無機バリア層とが直接接触している無機バリア層接合部を有する。
【００１６】
ある実施形態において、前記複数の引出し配線のそれぞれは、少なくとも一部に、線幅方向に平行な断面の形状における側面のテーパー角が９０°未満である順テーパー側面部分を前記第１無機バリア層に接する２つの側面の少なくとも最下部に有し、前記順テーパー側面部分を有する、前記複数の引出し配線のそれぞれの部分の上に前記無機バリア層接合部を有する。
【００１７】
ある実施形態において、前記無機バリア層接合部の長さは少なくとも０．０１ｍｍである。
【００１８】
ある実施形態において、前記有機バリア層の表面は酸化されている。
【００１９】
ある実施形態において、前記有機バリア層は光硬化樹脂で形成されている。
【００２０】
ある実施形態において、前記有機バリア層の厚さは５００ｎｍ未満である。
【００２１】
ある実施形態において、前記第１および第２無機バリア層は、それぞれ独立に、厚さが２００ｎｍ以上１０００ｎｍ以下のＳｉＮ層である。
【００２２】
ある実施形態において、前記薄膜封止構造は、無機下地層と、前記無機下地層の上に形成された有機平坦化層とをさらに有し、前記少なくとも１つの複合積層体は、前記有機平坦化層の上面に接するように形成されている。
【００２３】
ある実施形態において、前記薄膜封止構造は、有機平坦化層をさらに有し、前記少なくとも１つの前記複合積層体は２つの複合積層体であって、前記有機平坦化層は、前記２つの複合積層体の間に形成されている。
【００２４】
ある実施形態において、前記有機平坦化層の厚さは３μｍ以上である。
【００２５】
本発明のある実施形態による、有機ＥＬデバイスの製造方法は、上記のいずれかの有機ＥＬデバイスの製造方法であって、前記複合積層体を形成する工程は、前記第１無機バリア層が形成された前記素子基板をチャンバー内に用意する工程と、前記チャンバー内に蒸気または霧状の光硬化性樹脂を供給する工程と、前記第１無機バリア層上で前記光硬化性樹脂を凝縮させて、液膜を形成する工程と、前記光硬化性樹脂の前記液膜に光を照射することによって、光硬化樹脂層を形成する工程と、前記光硬化樹脂層を部分的にアッシングすることによって、前記有機バリア層を形成する工程とを包含する。
【００２６】
ある実施形態において、前記アッシングは、Ｎ2Ｏ、Ｏ2およびＯ3の内の少なくとも１種のガスを用いたプラズマアッシング法で行われる。
【００２７】
本発明の上記の実施形態は、下記の実施形態と組合せ得る。
【００２８】
本発明のある実施形態による有機ＥＬデバイスは、基板と、前記基板上に形成された複数のＴＦＴと、それぞれが前記複数のＴＦＴのいずれかに接続された複数のゲートバスラインおよび複数のソースバスラインと、それぞれが前記複数のＴＦＴのいずれかに接続された複数の有機ＥＬ素子と、前記複数の有機ＥＬ素子が配置されているアクティブ領域の外側の周辺領域に配置された複数の端子と、前記複数の端子と前記複数のゲートバスラインまたは前記複数のソースバスラインのいずれかとを接続する複数の引出し配線と、前記複数の有機ＥＬ素子の上および前記複数の引出し配線の前記アクティブ領域側の部分の上に形成された薄膜封止構造とを有し、前記薄膜封止構造は、第１無機バリア層と、前記第１無機バリア層に接する有機バリア層と、前記有機バリア層に接する第２無機バリア層とを有し、前記複数の引出し配線のそれぞれは、少なくとも一部に、線幅方向に平行な断面の形状における側面のテーパー角が９０°未満である順テーパー側面部分を前記第１無機バリア層に接する２つの側面の少なくとも最下部に有し、前記順テーパー側面部分を有する、前記複数の引出し配線のそれぞれの部分の上には、前記有機バリア層が存在せず、前記第１無機バリア層と前記第２無機バリア層とが直接接触している。
【００２９】
ある実施形態において、前記複数の端子のそれぞれは、側面のテーパー角が９０°未満である順テーパー側面部分を露出された全ての側面の少なくとも最下部に有する。
【００３０】
ある実施形態において、前記順テーパー側面部分のテーパー角は８５°以下である。
【００３１】
ある実施形態において、前記順テーパー側面部分の前記基板の法線方向の長さは５０ｎｍ以上である。
【００３２】
ある実施形態において、前記有機バリア層が存在せず、前記第１無機バリア層と前記第２無機バリア層とが直接接触している、前記複数の引出し配線の前記それぞれの部分の長さは、少なくとも０．０１ｍｍである。
【００３３】
ある実施形態において、前記複数のゲートバスラインおよび前記複数のソースバスラインの線幅方向に平行な断面の形状における側面のテーパー角は８５°超である。
【００３４】
ある実施形態において、前記有機バリア層は平坦部には実質的に存在しない。
【００３５】
ある実施形態において、前記有機バリア層の下地表面は、前記アクティブ領域を実質的に包囲するバンクを有し、前記バンクは、幅に沿った断面の形状における側面のテーパー角が９０°未満である順テーパー側面部分を前記第１無機バリア層に接する２つの側面の少なくとも最下部に有し、前記複数の引出し配線のそれぞれの前記バンク上に位置する部分は、前記順テーパー側面部分を有し、前記バンクの上には前記有機バリア層が存在せず、前記第１無機バリア層と前記第２無機バリア層とが直接接触している。
【００３６】
本発明のある実施形態による有機ＥＬデバイスの製造方法は、上記のいずれかに記載の有機ＥＬ表示デバイスの製造方法であって、前記複数の有機ＥＬ素子が形成された基板の前記アクティブ領域に選択的に前記第１無機バリア層を形成する工程Ａと、前記工程Ａの後で、前記基板をチャンバー内に配置し、前記チャンバー内に蒸気または霧状の光硬化性樹脂を供給する工程と、前記第１無機バリア層上で光硬化性樹脂を凝縮させる工程であって、前記順テーパー側面部分を有する、前記複数の引出し配線のそれぞれの部分の上には、前記光硬化性樹脂を存在させないように、前記光硬化性樹脂を凝縮させる工程Ｂと、前記工程Ｂの後に、前記凝縮された前記光硬化性樹脂に光を照射することによって、光硬化樹脂からなる前記有機バリア層を形成する工程とを包含する。
【００３７】
本発明の他の実施形態による有機ＥＬデバイスの製造方法は、上記のいずれかに記載の有機ＥＬデバイスの製造方法であって、前記複数の有機ＥＬ素子が形成された基板の前記アクティブ領域に選択的に前記第１無機バリア層を形成する工程Ａと、前記工程Ａの後で、前記基板をチャンバー内に配置し、前記チャンバー内に蒸気または霧状の光硬化性樹脂を供給する工程と、前記第１無機バリア層上で光硬化性樹脂を凝縮させ、前記光硬化性樹脂の液膜を形成する工程と、前記光硬化性樹脂の液膜に光を照射することによって、光硬化樹脂層を形成する工程と、前記光硬化樹脂層を部分的にアッシングすることによって、前記有機バリア層を形成する工程とを包含する。
【００３８】
ある実施形態による有機ＥＬデバイスの製造方法は、前記複数のゲートバスライン、前記複数のソースバスライン、前記複数の引出し配線および前記複数の端子をドライエッチングプロセスを用いて形成する工程を包含する。
【００３９】
ある実施形態において、前記複数の引出し配線を形成する工程は、多階調マスクを用いるフォトリソグラフィ工程によって、前記順テーパー側面部分を有する部分を形成する工程を包含する。
【００４０】
ある実施形態において、前記光硬化性樹脂はビニル基含有モノマーを含む。前記ビニル基含有モノマーはアクリルモノマーを含むことが好ましい。前記光硬化性樹脂はシリコーン樹脂であってもよい。
【００４１】
本発明のある実施形態による有機ＥＬデバイスは、基板上に形成された有機ＥＬ素子と、前記有機ＥＬ素子上に形成された薄膜封止構造とを有し、前記薄膜封止構造は、第１無機バリア層と、前記第１無機バリア層に接する有機バリア層と、前記有機バリア層に接する第２無機バリア層とを有し、前記有機バリア層は、少なくとも平坦部上の一部に存在しており、かつ、前記有機バリア層の表面は酸化されている。ここで、「平坦部」とは、薄膜封止構造が形成される有機ＥＬ素子の表面の内の平坦な部分で、最も低いものを指す。ただし、有機ＥＬ素子の表面にパーティクル（微細なごみ）が付着している部分を除く。      
【００４２】
ある実施形態において、前記第１および第２無機バリア層はそれぞれ独立に厚さが２００ｎｍ以上１０００ｎｍ以下のＳｉＮ層である。前記ＳｉＮ層は膜応力の絶対値が１００ＭＰａ以下であることが好ましく、５０ＭＰａ以下であることがさらに好ましい。前記ＳｉＮ層の成膜温度は９０℃以下であることが好ましい。
【００４３】
本発明の実施形態による有機ＥＬデバイスの製造方法は、上記のいずれかの有機ＥＬ表示装置の製造方法であって、前記第１無機バリア層が形成された有機ＥＬ素子をチャンバー内に用意する工程と、前記チャンバー内に蒸気または霧状の光硬化性樹脂を供給する工程と、前記第１無機バリア層上で光硬化性樹脂を凝縮させ、前記光硬化性樹脂の液膜を形成する工程と、前記光硬化性樹脂の液膜に光を照射することによって、光硬化樹脂層を形成する工程と、前記光硬化樹脂層を部分的にアッシングすることによって、前記有機バリア層を形成する工程とを包含する。
【００４４】
ある実施形態において、アッシングは、Ｎ2Ｏ、Ｏ2およびＯ3の内の少なくとも１種のガスを用いたプラズマアッシング法で行われる。
【発明の効果】
【００４５】
本発明の実施形態によると、量産性および耐湿信頼性が改善された、比較的薄い有機バリア層を有する薄膜封止構造を備える有機ＥＬデバイスおよびその製造方法が提供される。
【図面の簡単な説明】
【００４６】
【図１】（ａ）は本発明の実施形態によるＯＬＥＤ表示装置１００のアクティブ領域の模式的な部分断面図であり、（ｂ）は、ＯＬＥＤ３上に形成されたＴＦＥ構造１０の部分断面図である。
【図２】本発明の実施形態１によるＯＬＥＤ表示装置１００Ａの構造を模式的に示す平面図である。
【図３】（ａ）〜（ｅ）はＯＬＥＤ表示装置１００Ａの模式的な断面図であり、（ａ）は図２中の３Ａ−３Ａ’線に沿った断面図であり、（ｂ）は図２中の３Ｂ−３Ｂ’線に沿った断面図であり、（ｃ）は図２中の３Ｃ−３Ｃ’線に沿った断面図であり、（ｄ）は図２中の３Ｄ−３Ｄ’線に沿った断面図であり、（ｅ）は図２中の３Ｅ−３Ｅ’線に沿った断面図である。
【図４】（ａ）は図３（ａ）のパーティクルＰを含む部分の拡大図であり、（ｂ）はパーティクルＰと、パーティクルＰを覆う第１無機バリア層（ＳｉＮ層）と、有機バリア層との大きさの関係を示す模式的な平面図であり、（ｃ）はパーティクルＰを覆う第１無機バリア層の模式的な断面図である。
【図５】（ａ）および（ｂ）はそれぞれ実施形態１による他のＯＬＥＤ表示装置が有するＴＦＥ構造１０Ｂおよび１０Ｃの模式的な部分断面図である。
【図６】本発明の実施形態２によるＯＬＥＤ表示装置におけるＴＦＥ構造１０Ｄの模式的な部分断面図であり、（ａ）はパーティクルＰを含む部分の断面図であり、（ｂ）は、有機バリア層１４Ｄの下地表面（例えば、ＯＬＥＤ３の表面）に形成されたアクティブ領域を実質的に包囲するバンク３ＤＢを含む部分の断面図である。
【図７】パーティクル（直径１μｍの球状シリカ）を覆う第１無機バリア層（ＳｉＮ層）の断面ＳＥＭ像であり、平面ＳＥＭ像（左下）を併せて示している。
【図８】パーティクル（直径２．１５μｍの球状シリカ）を覆う、ＴＦＥ構造の断面ＳＥＭ像であり、平面ＳＥＭ像（左下）を併せて示している。
【図９】（ａ）〜（ｃ）は有機バリア層１４Ｄを形成する工程を説明するための模式的な断面である。
【図１０】（ａ）〜（ｃ）は第２無機バリア層１６Ｄを形成する工程を説明するための模式的な断面である。
【図１１】過度にアッシングされた有機バリア層１４Ｄｄを示す模式的な断面図である。
【図１２】過度にアッシングされた有機バリア層１４Ｄｄ上に形成された第２無機バリア層１６Ｄを示す模式的な断面図である。
【図１３】（ａ）および（ｂ）は、有機バリア層を介して、大気中の水蒸気がアクティブ領域内に到達する第２のモードを説明する、従来のＴＦＥ４０および参考例のＴＦＥ構造１０ＤＸの模式的な断面図である。
【図１４】本発明の実施形態３によるＯＬＥＤ表示装置におけるＴＦＥ構造１０Ｅの模式的な部分断面図である。
【図１５】ＴＦＥ構造１０Ｅにおける有機バリア層１４Ｅの好ましい直径ＤOおよび隣接間距離ｄOを説明するための模式的な平面図である。
【図１６】本発明の実施形態４によるＯＬＥＤ表示装置におけるＴＦＥ構造１０Ｆの模式的な部分断面図である。
【図１７】本発明の実施形態５によるＯＬＥＤ表示装置におけるＴＦＥ構造１０Ｇの模式的な部分断面図である。
【図１８】（ａ）および（ｂ）はそれぞれ実施形態１によるＯＬＥＤ表示装置が有し得るＴＦＴの例を示す模式的な断面図である。
【図１９】（ａ）〜（ｄ）は、実施形態１による他のＯＬＥＤ表示装置の模式的な断面であり、それぞれ図３（ｂ）〜（ｅ）に対応する。
【図２０】有機バリア層１４の形成に用いられる成膜装置２００の構成を示す模式図である。
【発明を実施するための形態】
【００４７】
以下、図面を参照して、本発明の実施形態によるＯＬＥＤ表示装置およびその製造方法を説明する。なお、本発明の実施形態は、以下に例示する実施形態に限定されない。
【００４８】
［第１のモード］
まず、有機バリア層を介して、大気中の水蒸気がアクティブ領域内に到達する原因の２つのモードの内の第１のモードを説明する。
【００４９】
インクジェット法などの印刷法を用いて有機バリア層を形成する場合、有機バリア層は、素子基板上のアクティブ領域にのみ形成され、アクティブ領域以外の領域には形成されないようにすることができる。したがって、アクティブ領域の周辺（外側）では、第１の無機材料層と第２の無機材料層とが直接接触する領域が存在し、有機バリア層は第１無機材料層と第２無機材料層とによって完全に包囲されており、周囲から隔絶されている。
【００５０】
これに対し、特許文献２または３に記載の有機バリア層の形成方法では、素子基板の全面に樹脂（有機材料）が供給され、液状の樹脂の表面張力を利用して、素子基板の表面の凸部の側面と基板表面との境界部に樹脂を偏在させる。したがって、アクティブ領域外の領域（「周辺領域」ということもある。）、すなわち、複数の端子が配置される端子領域、およびアクティブ領域から端子領域に至る引出し配線が形成される引出し配線領域にも有機バリア層が形成されることがある。具体的には、例えば、引出し配線および端子の側面と基板表面との境界部に樹脂が偏在する。そうすると、引出し配線に沿って形成された有機バリア層の部分の端部は第１無機バリア層と第２無機バリア層とによって包囲されておらず、大気（周辺雰囲気）に晒されている。
【００５１】
有機バリア層は、無機バリア層に比べて水蒸気バリア性が低いので、引出し配線に沿って形成された有機バリア層は、大気中の水蒸気をアクティブ領域内へ導く経路となってしまう。これが第１のモードである。以下ではまず、第１のモードの原因による耐湿信頼性の低下を抑制する実施形態を説明する。
【００５２】
図１（ａ）および（ｂ）を参照して、本発明の実施形態によるＯＬＥＤ表示装置１００の基本的な構成を説明する。図１（ａ）は、本発明の実施形態によるＯＬＥＤ表示装置１００のアクティブ領域の模式的な部分断面図であり、図１（ｂ）は、ＯＬＥＤ３上に形成されたＴＦＥ構造１０の部分断面図である。後に説明する実施形態１および実施形態２によるＯＬＥＤ表示装置も基本的に同じ構成を有しており、特に、ＴＦＥ構造に関する構造以外の構造はＯＬＥＤ表示装置１００と同じであってよい。
【００５３】
ＯＬＥＤ表示装置１００は、複数の画素を有し、画素ごとに少なくとも１つの有機ＥＬ素子（ＯＬＥＤ）を有している。ここでは、簡単のために、１つのＯＬＥＤに対応する構造について説明する。
【００５４】
図１（ａ）に示す様に、ＯＬＥＤ表示装置１００は、フレキシブル基板（以下、単に「基板」ということがある。）１と、基板１上に形成されたＴＦＴを含む回路（バックプレーン）２と、回路２上に形成されたＯＬＥＤ３と、ＯＬＥＤ３上に形成されたＴＦＥ構造１０とを有している。ＯＬＥＤ３は例えばトップエミッションタイプである。ＯＬＥＤ３の最上部は、例えば、上部電極またはキャップ層（屈折率調整層）である。ＴＦＥ構造１０の上にはオプショナルな偏光板４が配置されている。
【００５５】
基板１は、例えば厚さが１５μｍのポリイミドフィルムである。ＴＦＴを含む回路２の厚さは例えば４μｍであり、ＯＬＥＤ３の厚さは例えば１μｍであり、ＴＦＥ構造１０の厚さは例えば１．５μｍ以下である。
【００５６】
図１（ｂ）は、ＯＬＥＤ３上に形成されたＴＦＥ１０の部分断面図である。ＯＬＥＤ３の直上に第１無機バリア層（例えばＳｉＮ層）１２が形成されており、第１無機バリア層１２の上に有機バリア層（例えばアクリル樹脂層）１４が形成されており、有機バリア層１４の上に第２無機バリア層（例えばＳｉＮ層）１６が形成されている。
【００５７】
例えば、第１無機バリア層１２および第２無機バリア層１６は、例えば厚さが４００ｎｍのＳｉＮ層であり、有機バリア層１４は厚さが１００ｎｍ未満のアクリル樹脂層である。第１無機バリア層１２および第２無機バリア層１６の厚さはそれぞれ独立に、２００ｎｍ以上１０００ｎｍ以下であり、有機バリア層１４の厚さは５０ｎｍ以上２００ｎｍ未満である。ＴＦＥ構造１０の厚さは４００ｎｍ以上２μｍ未満であることが好ましく、４００ｎｍ以上１．５μｍ未満であることがさらに好ましい。
【００５８】
ＴＦＥ構造１０は、ＯＬＥＤ表示装置１００のアクティブ領域（図２中のアクティブ領域Ｒ１参照）を保護するように形成されており、少なくともアクティブ領域には、上述したように、ＯＬＥＤ３に近い側から順に、第１無機バリア層１２、有機バリア層１４、および第２無機バリア層１６を有している。なお、有機バリア層１４は、アクティブ領域の全面を覆う膜として存在しているのではなく、離散的に分布する複数の中実部（実際に有機膜が存在する部分）を有している。逆に、有機膜が存在しない部分を非中実部という。中実部に包囲された非中実部を開口部ということもある。非中実部においては、第１無機バリア層１２と第２無機バリア層１６とが直接接触している。有機バリア層１４が有する非中実部は、少なくとも、アクティブ領域を包囲するように連続する部分を含み、アクティブ領域は、第１無機バリア層１２と第２無機バリア層１６とが直接接触している部分（以下、「無機バリア層接合部」という。）で完全に包囲されている。
【００５９】
（実施形態１）
図２から図５を参照して、本発明の実施形態１によるＯＬＥＤ表示装置の構造および製造方法を説明する。
【００６０】
図２に本発明の実施形態１によるＯＬＥＤ表示装置１００Ａの模式的な平面図を示す。
【００６１】
ＯＬＥＤ表示装置１００Ａは、フレキシブル基板１と、フレキシブル基板１上に形成された回路（「駆動回路」または「バックプレーン回路」ということがある。）２と、回路２上に形成された複数のＯＬＥＤ３と、ＯＬＥＤ３上に形成されたＴＦＥ構造１０Ａとを有している。複数のＯＬＥＤ３が配列されている層をＯＬＥＤ層３ということがある。なお、回路２とＯＬＥＤ層３とが一部の構成要素を共有してもよい。ＴＦＥ構造１０Ａの上にはオプショナルな偏光板（図１中の参照符号４を参照）がさらに配置されてもよい。また、例えば、ＴＦＥ構造１０Ａと偏光板との間にタッチパネル機能を担う層が配置されてもよい。すなわち、ＯＬＥＤ表示装置１００Ａは、オンセル型のタッチパネル付き表示装置に改変され得る。
【００６２】
回路２は、複数のＴＦＴ（不図示）と、それぞれが複数のＴＦＴ（不図示）のいずれかに接続された複数のゲートバスライン（不図示）および複数のソースバスライン（不図示）とを有している。回路２は、複数のＯＬＥＤ３を駆動するための公知の回路であってよい。複数のＯＬＥＤ３は、回路２が有する複数のＴＦＴのいずれかに接続されている。ＯＬＥＤ３も公知のＯＬＥＤであってよい。
【００６３】
ＯＬＥＤ表示装置１００Ａは、さらに、複数のＯＬＥＤ３が配置されているアクティブ領域（図２中の破線で囲まれた領域）Ｒ１の外側の周辺領域Ｒ２に配置された複数の端子３８Ａと、複数の端子３８Ａと複数のゲートバスラインまたは複数のソースバスラインのいずれかとを接続する複数の引出し配線３０Ａを有しており、ＴＦＥ構造１０Ａは、複数のＯＬＥＤ３の上および複数の引出し配線３０Ａのアクティブ領域Ｒ１側の部分の上に形成されている。すなわち、ＴＦＥ構造１０Ａはアクティブ領域Ｒ１の全体を覆い、かつ、複数の引出し配線３０Ａのアクティブ領域Ｒ１側の部分の上に選択的に形成されており、引出し配線３０Ａの端子３８Ａ側および端子３８Ａは、ＴＦＥ構造１０Ａでは覆われていない。
【００６４】
以下では、引出し配線３０Ａと端子３８Ａとが同じ導電層を用いて一体に形成された例を説明するが、互いに異なる導電層（積層構造を含む）を用いて形成されてもよい。
【００６５】
次に、図３（ａ）〜（ｅ）を参照して、ＯＬＥＤ表示装置１００ＡのＴＦＥ構造１０Ａを説明する。図３（ａ）に図２中の３Ａ−３Ａ’線に沿った断面図を示し、図３（ｂ）に図２中の３Ｂ−３Ｂ’線に沿った断面図を示し、図３（ｃ）に図２中の３Ｃ−３Ｃ’線に沿った断面図を示し、図３（ｄ）に図２中の３Ｄ−３Ｄ’線に沿った断面図を示し、図３（ｅ）に図２中の３Ｅ−３Ｅ’線に沿った断面図を示す。なお、図３（ｄ）および（ｅ）は、ＴＦＥ構造１０Ａが形成されていない領域の断面図であるが、有機バリア層１４Ａは端子３８Ａが形成されている領域（端子領域）まで延設され得るので併せて示している。
【００６６】
図３（ａ）〜（ｃ）に示す様に、ＴＦＥ構造１０Ａは、ＯＬＥＤ３上に形成された第１無機バリア層１２Ａと、第１無機バリア層１２Ａに接する有機バリア層１４Ａと、有機バリア層１４Ａに接する第２無機バリア層１６Ａとを有している。第１無機バリア層１２Ａおよび第２無機バリア層１６Ａは、例えば、ＳｉＮ層であり、マスクを用いたプラズマＣＶＤ法で、アクティブ領域Ｒ１を覆うように所定の領域だけに選択的に形成される。ここでは、第１無機バリア層１２Ａおよび第２無機バリア層１６Ａは、それぞれ独立に、アクティブ領域Ｒ１の上および複数の引出し配線３０Ａのアクティブ領域Ｒ１側の部分の上に選択的に形成される。なお、信頼性の観点からは、第２無機バリア層１６Ａは、第１無機バリア層１２Ａと同じ（外縁が一致する）か、第１無機バリア層１２Ａの全体を覆うように形成されることが好ましい。
【００６７】
有機バリア層１４Ａは、例えば、上記特許文献２または３に記載の方法で形成され得る。例えば、後に、図２０を参照して詳述するように、成膜装置２００を用いて、チャンバー内で、蒸気または霧状の光硬化性樹脂（例えばアクリルモノマー）を、室温以下の温度に維持された素子基板上に供給し、素子基板上で凝縮させ、液状になった光硬化性樹脂の毛細管現象または表面張力によって、第１無機バリア層１２Ａの凸部の側面と平坦部との境界部に偏在させる。その後、光硬化性樹脂に例えば紫外線を照射することによって、凸部の周辺の境界部に有機バリア層（例えばアクリル樹脂層）１４Ａの中実部を形成する。この方法によって形成される有機バリア層１４は、平坦部には中実部が実質的に存在しない。有機バリア層の形成方法に関して、特許文献２および３の開示内容を参考のために本明細書に援用する。
【００６８】
ＴＦＥ構造１０Ａにおける有機バリア層１４Ａは、また、後述する実施形態２のＯＬＥＤ表示装置が有する、平坦部にも中実部が存在するＴＦＥ構造１０Ｄの形成方法において、成膜装置２００を用いて形成する樹脂層の初期層厚さ（光硬化性樹脂の液膜の厚さとほぼ等しい）を調整する（例えば、１００ｎｍ未満とする）、および／または、アッシング条件（時間を含む）を調整することによっても、形成することもできる。
【００６９】
図３（ａ）は、図２中の３Ａ−３Ａ’線に沿った断面図であり、パーティクルＰを含む部分を示している。パーティクルＰは、ＯＬＥＤ表示装置の製造プロセス中に発生する微細なゴミで、例えば、ガラスの微細な破片、金属の粒子、有機物の粒子である。マスク蒸着法を用いると、特にパーティクルが発生しやすい。
【００７０】
図３（ａ）に示す様に、有機バリア層（中実部）１４Ａは、パーティクルＰの周辺にのみ形成され得る。これは、第１無機バリア層１２Ａを形成した後に付与されたアクリルモノマーが、パーティクルＰ上の第１無機バリア層１２Ａａの表面（テーパー角が９０°超）の周辺に凝縮され、偏在するからである。第１無機バリア層１２Ａの平坦部上は、有機バリア層１４Ａの非中実部となっている。
【００７１】
ここで、図４（ａ）、（ｂ）および（ｃ）を参照して、パーティクルＰを含む部分の構造を説明する。図４（ａ）は図３（ａ）のパーティクルＰを含む部分の拡大図であり、図４（ｂ）はパーティクルＰと、パーティクルＰを覆う第１無機バリア層（ＳｉＮ層）と、有機バリア層との大きさの関係を示す模式的な平面図であり、図４（ｃ）はパーティクルＰを覆う第１無機バリア層（例えばＳｉＮ層）の模式的な断面図である。
【００７２】
図４（ｃ）に示す様に、パーティクル（例えば直径が約１μｍ以上）Ｐが存在すると、第１無機バリア層にクラック（欠陥）１２Ａｃが形成されることがある。これは、後に説明するように、パーティクルＰの表面から成長するＳｉＮ層１２Ａａと、ＯＬＥＤ３の表面の平坦部分から成長するＳｉＮ層１２Ａｂとが衝突（インピンジ）するために生じたと考えられる。このようなクラック１２Ａｃが存在すると、ＴＦＥ構造１０Ａのバリア性が低下する。
【００７３】
ＯＬＥＤ表示装置１００ＡのＴＦＥ構造１０Ａでは、図４（ａ）に示す様に、有機バリア層１４Ａが、第１無機バリア層１２Ａのクラック１２Ａｃを充填するように形成され、かつ、有機バリア層１４Ａの表面（凹状）は、パーティクルＰ上の第１無機バリア層１２Ａａの表面と、ＯＬＥＤ３の平坦部上の第１無機バリア層１２Ａｂとの表面を連続的に滑らかに連結する。有機バリア層１４Ａは、後述するように、液状の光硬化性樹脂を硬化することによって形成されるので、表面張力によって凹状の表面を形成する。このとき、光硬化性樹脂は、第１無機バリア層１２Ａに対して良好な濡れ性を示している。光硬化性樹脂の第１無機バリア層１２Ａに対する濡れ性が悪いと、逆に凸状になることがある。
【００７４】
凹状の表面を有する有機バリア層(中実部）１４Ａによって、パーティクルＰ上の第１無機バリア層１２Ａａの表面と、平坦部上の第１無機バリア層１２Ａｂとの表面を連続的に滑らかに連結されるので、この上に、欠陥の無い、緻密な膜で第２無機バリア層１６Ａを形成することができる。このように、有機バリア層１４Ａによって、パーティクルＰが存在しても、ＴＦＥ構造１０Ａのバリア性を保持することができる。
【００７５】
有機バリア層（中実部）１４Ａは、図４（ｂ）に示す様に、パーティクルＰの周りにリング状に形成される。直径（面積円相当径）が１μｍ程度のパーティクルＰに対して、例えば、リング状の中実部の直径（面積円相当径）Ｄoは２μｍ以上である。また、後述するように、離散的に分布する複数の島状中実部の隣接する２つの島状中実部の距離は２ｍｍ以上であることが好ましい。すなわち、島状中実部は、幅２ｍｍ以上の無機バリア層接合部によって包囲されていることが好ましい。このような構成を採用すると、有機バリア層１４Ａを介して大気中の水蒸気がアクティブ領域内に到達する（後述する第２のモード）ことによる耐湿信頼性の低下を抑制することができる。
【００７６】
次に、図３（ｂ）および（ｃ）を参照して、引出し配線３０Ａ上のＴＦＥ構造１０Ａの構造を説明する。図３（ｂ）は、図２中の３Ｂ−３Ｂ’線に沿った断面図であり、引出し配線３０Ａのアクティブ領域Ｒ１側の部分３２Ａの断面図であり、図３（ｃ）は図２中の３Ｃ−３Ｃ’線に沿った断面図であり、側面のテーパー角が９０°未満である順テーパー側面部分（傾斜側面部分）ＴＳＦを有する部分３４Ａの断面図である。
【００７７】
引出し配線３０Ａは、例えば、ゲートバスラインまたはソースバスラインと同じプロセスでパターニングされるので、ここでは、アクティブ領域Ｒ１内に形成されるゲートバスラインおよびソースバスラインも、図３（ｂ）に示した引出し配線３０Ａのアクティブ領域Ｒ１側の部分３２Ａと同じ断面構造を有する例を説明する。
【００７８】
本発明の実施形態によるＯＬＥＤ表示装置１００Ａは、例えば、高精細の中小型のスマートフォンおよびタブレット端末に好適に用いられる。高精細（例えば５００ｐｐｉ）の中小型（例えば５．７型）のＯＬＥＤ表示装置では、限られた線幅で、十分に低抵抗な配線（ゲートバスラインおよびソースバスラインを含む）を形成するために、アクティブ領域Ｒ１内における配線の線幅方向に平行な断面の形状は矩形（側面のテーパー角が約９０°）に近いことが好ましい。一方、ＯＬＥＤ表示装置１００Ａのアクティブ領域Ｒ１は、第１無機バリア層１２Ａと第２無機バリア層１６Ａとが直接接触する無機バリア層接合部によって実質的に包囲されているので、有機バリア層１４Ａが水分の侵入経路となって、ＯＬＥＤ表示装置のアクティブ領域Ｒ１に水分が到達することがない。上記無機バリア層接合部は、引出し配線３０Ａに形成された順テーパー側面部分を有する部分上に形成される。順テーパー側面部分を形成すると、引出し配線３０Ａの底部の配線幅を一定とするならば、引出し配線３０Ａの断面積が小さくなり、抵抗が増大する。したがって、順テーパー側面部分は、引出し配線３０Ａの一部にだけ選択的に形成し、他の部分は低い抵抗を得るために矩形の断面形状を有することが好ましい。アクティブ領域Ｒ１内に形成される配線の断面も矩形の断面形状を有することが好ましい。順テーパー側面部分を形成する部分の長さは、耐湿信頼性と抵抗との関係で適宜設定され得る。ただし、十分に低い抵抗を得られるのであれば、引出し配線３０Ａの全長にわたって順テーパー側面部分を形成してもよい。
【００７９】
ＯＬＥＤ表示装置１００Ａは、例えば高精細な中小型の表示装置であり、ゲートバスラインおよびソースバスラインの線幅方向に平行な断面の形状における側面のテーパー角は約９０°である。引出し配線３０Ａのアクティブ領域Ｒ１側の部分３２Ａも、ゲートバスラインまたはソースバスラインと同様に、線幅方向に平行な断面の形状における側面のテーパー角は約９０°である。引出し配線３０Ａの部分３２Ａを覆う第１無機バリア層１２Ａの最下部（引出し配線３０Ａの側面を覆う部分と、基板１の平坦部上に形成された部分との境界部）に、有機バリア層（中実部）１４Ａが形成されている。これは、第１無機バリア層１２Ａの表面が９０°以下の角度を成す箇所には、有機材料が偏在しやすいからである。
【００８０】
これに対して、図３（ｃ）に示す、引出し配線３０Ａの部分３４Ａは、側面のテーパー角が９０°未満である順テーパー側面部分（傾斜側面部分）ＴＳＦを有している。順テーパー側面部分ＴＳＦのテーパー角は８５°以下が好ましく、７０°以下が好ましい。このように、順テーパー側面部分ＴＳＦを有する部分では、第１無機バリア層１２Ａの表面が９０°以下の角度を形成しないので、有機材料が偏在し難いからである。第１無機バリア層１２Ａの表面が９０°超の角度を成す箇所に有機材料が偏在したとしても、その量は、第１無機バリア層１２Ａの表面が９０°以下の角度を成す箇所に比べて少ない。したがって、一旦形成された有機バリア層１４Ａを、例えば後述するアッシング処理を行うことによって、第１無機バリア層１２Ａの表面が９０°超の角度を成す箇所の有機材料を除去することができる。
【００８１】
図３（ｃ）に示した順テーパー側面部分ＴＳＦを有する引出し配線３０Ａの部分３４Ａの上には、有機バリア層（中実部）１４が存在せず、第１無機バリア層１２Ａと第２無機バリア層１６Ａとが直接接触している（すなわち、無機バリア層接合部が形成されている。）。また、平坦部には、有機バリア層１４（中実部）Ａが形成されていないので、引出し配線３０Ａは、図２中の３Ｃ−３Ｃ’線に沿った断面において、第１無機バリア層１２Ａと第２無機バリア層１６Ａとが直接接触している無機バリア層接合部で覆われている。したがって、上述したように、引出し配線に沿って形成された有機バリア層が大気中の水蒸気をアクティブ領域内へ導く経路となることがない。耐湿信頼性の観点からは、引出し配線３０Ａの部分３４Ａの長さ、すなわち、無機バリア層接合部の長さは、少なくとも０．０１ｍｍであることが好ましい。無機バリア層接合部の長さに特に上限は無いが、０．１ｍｍ超としても耐湿信頼性を向上させる効果はほぼ飽和しており、それ以上長くしても、むしろ、額縁幅を増大させるだけなので、０．１ｍｍ以下が好ましく、例えば０．０５ｍｍ以下とすればよい。インクジェット法で有機バリア層を形成する従来のＴＦＥ構造では、有機バリア層の端部が形成される位置のばらつきを考慮して０．５ｍｍ〜１．０ｍｍ程度の長さの無機バリア層接合部が設けられている。これに対し、本発明の実施形態によると、無機バリア層接合部の長さは０．１ｍｍ以下でよいので、有機ＥＬ表示装置を狭額縁化できる。
【００８２】
次に、図３（ｄ）および（ｅ）を参照する。図３（ｄ）および（ｅ）は、ＴＦＥ構造１０Ａが形成されていない領域の断面図である。図３（ｄ）に示す引出し配線３０Ａの部分３６Ａは、図３（ｂ）に示した引出し配線３０Ａの部分３２Ａと同様の断面形状を有しており、その側面の最下部に有機バリア層１４Ａが形成されている。一方、図３（ｅ）に示す端子３８Ａは、図３（ｃ）に示した引出し配線３０Ａの部分３４Ａと同様の断面形状を有しており、側面のテーパー角が９０°未満である順テーパー側面部分ＴＳＦを有している。したがって、端子３８Ａの側面には有機バリア層（中実部）１４Ａが存在しない。また、平坦部上にも有機バリア層（中実部）１４Ａが存在しない。
【００８３】
有機バリア層１４Ａは、上述したように、蒸気または霧状の有機材料（例えばアクリルモノマー）を供給する工程を包含するので、第１無機バリア層１２Ａおよび第２無機バリア層１６Ａの様に所定の領域にのみ選択的に形成することができない。したがって、端子３８Ａ上にも有機バリア層（中実部）１４Ａが形成され得ることになる。そうすると、端子３８Ａ上の有機バリア層（中実部）１４Ａを除去する必要が生じ、量産性が低下する。端子３８Ａの側面に順テーパー側面部分ＴＳＦを形成することによって、端子３８Ａの側面上に有機バリア層（中実部）１４Ａが形成されるのを抑制することができる。端子３８Ａが有する側面の全てに順テーパー側面部分ＴＳＦを形成することが好ましい。なお、端子３８Ａの側面や上面に有機バリア層（中実部）１４が形成されたとしても、アッシング処理によって除去することができる。
【００８４】
また、図３（ｄ）に示した引出し配線３０Ａの部分３６Ａの断面形状は、図３（ｃ）に示した部分３４Ａおよび図３（ｄ）に示した端子３８Ａと同様にしてもよい。なお、引出し配線３０Ａを形成する工程において、多階調マスク（ハーフトーンマスクまたはグレートーンマスク）を用いるフォトリソグラフィ工程によって、１回の露光工程で、順テーパー側面部分ＴＳＦを有する部分を含む引出し配線３０Ａを形成することができる。なお、本明細書において、「フォトリソグラフィ工程」は、レジスト付与、露光、現像、レジストをマスクとしたエッチング、レジスト剥離を含む。
【００８５】
次に、図５（ａ）および（ｂ）を参照する。図５（ａ）および（ｂ）はそれぞれ実施形態１による他のＯＬＥＤ表示装置が有するＴＦＥ構造１０Ｂおよび１０Ｃの模式的な部分断面図である。
【００８６】
図５（ａ）は、ＴＦＥ構造１０Ｂの図２中の３Ｂ−３Ｂ’線に沿った模式的な断面図であり、引出し配線のアクティブ領域Ｒ１側の部分３２Ｂの断面図である。
【００８７】
例えば、図３（ｂ）に示した断面形状を有する引出し配線３０Ａを形成しようとしても、プロセス条件の変動によって、図５（ａ）に示したような、逆テーパー側面を有する部分３２Ｂが形成されることがある。逆テーパー側面が形成されると、第１無機バリア層１２Ｂは不連続となる。このような場合でも、引出し配線の部分３２Ｂの側面の最下部に有機バリア層１４Ｂが形成され、その上に欠陥の無い第２無機バリア層１６Ｂを形成することができる。このように、有機バリア層１４Ｂは、パーティクルＰが存在する場合や、逆テーパー状の断面形状を有するパターンが形成された場合に、耐湿信頼性が低下することを抑制することができる。
【００８８】
図５（ｂ）は、ＴＦＥ構造１０Ｃの図２中の３Ｃ−３Ｃ’線に沿った模式的な断面図である。ＴＦＥ構造１０Ａにおいては部分３４の側面の全体を順テーパー側面部分ＴＳＦとしたが、図５（ｂ）に示す部分３４Ｃの様に、側面の少なくとも最下部にだけ順テーパー側面部分ＴＳＦを形成してもよい。有機材料（例えばアクリルモノマー）が偏在するのは、側面の最下部（平坦部との境界）なので、この部分に有機材料が偏在することを抑制すればよい。順テーパー側面部分ＴＳＦの高さ（基板法線方向の長さ）は、有機材料の厚さよりも大きいことが好ましく、例えば、５０ｎｍ以上、好ましくは１００ｎｍ以上ある。順テーパー側面部分を含む配線の部分は、逆テーパー部を有しないことが好ましい。このような断面形状を有する部分３４上には有機バリア層が存在しなくても、欠陥の無い第１無機バリア層１２Ｃおよび第２無機バリア層１６Ｃを形成することができる。
【００８９】
プロセスマージンを考慮すると、順テーパー側面部分のテーパー角は８５°未満、好ましくは７０°以下とし、それ以外の配線部分のテーパー角は８５°超９０°以下に設定することが好ましく、テーパー角の差は１５°以上あることが好ましい。なお、順テーパー側面部分のテーパー角の下限に特に制限はないが、３０°以上であることが好ましい。テーパー角を３０°未満としても有機材料の偏在を抑制する効果に特段の差がなく、配線間の距離を一定とするならば、配線の抵抗が大きくなる、または、配線抵抗を一定とするならば、配線間距離が小さくなるだけだからである。このような断面形状を有するゲートバスライン、ソースバスラインおよび引出し配線ならびに端子は、ドライエッチングプロセスを用いて形成することが好ましい。なお、順テーパー側面部分のテーパー角は、多階調マスク（ハーフトーンマスクまたはグレートーンマスク）のパターンで調整することができ、それ以外の部分のテーパー角はドライエッチング条件で調整することができる。
【００９０】
（実施形態２）
実施形態１によるＯＬＥＤ表示装置の製造方法は、例えば、以下の工程を包含する。複数の引出し配線３０Ａのそれぞれの少なくとも一部に、線幅方向に平行な断面の形状における側面のテーパー角が９０°未満である順テーパー側面部分を露出された２つの側面の少なくとも最下部に形成する。次に、アクティブ領域Ｒ１に選択的に第１無機バリア層１２Ａを形成した後、チャンバー内に蒸気または霧状のアクリルモノマーを供給し、第１無機バリア層１２Ａ上でアクリルモノマーを凝縮させる工程において、複数の引出し配線３０Ａのそれぞれの順テーパー側面部分を有する部分の上には、アクリルモノマーを存在させないように、アクリルモノマーを凝縮させる。凝縮されたアクリルモノマーに光（例えば紫外線）を照射することによってアクリル樹脂からなる有機バリア層１４を形成する。
【００９１】
上述の方法は、アクリルモノマーを偏在させるので、プロセスマージンが狭いという問題がある。以下に説明する実施形態２のＯＬＥＤ表示装置の製造方法は、平坦部上の一部にも樹脂層（例えばアクリル樹脂層）を形成し、樹脂層を部分的にアッシングすることによって有機バリア層を形成する工程を包含している。後に、図２０を参照して詳述するように、成膜装置２００を用いて、有機バリア層を形成することができる。例えば、チャンバー内に蒸気または霧状の光硬化性樹脂を供給し、素子基板上で光硬化性樹脂を凝縮させて、液膜を形成する。その後、光硬化性樹脂の液膜に光を照射することによって、光硬化樹脂層を形成する。得られた光硬化樹脂層を部分的にアッシングすることによって、有機バリア層が得られる。
【００９２】
形成する樹脂層の初期層厚さを調整する（例えば、１００ｎｍ未満とする）、および／または、アッシング条件（時間を含む）を調整することによって、種々の形態の有機バリア層を形成することができる。すなわち、実施形態１で説明したＯＬＥＤ表示装置１００Ａが有する有機バリア層１４Ａを形成することもできるし、平坦部の一部または全部を覆う有機バリア層（中実部）を形成することもできる。なお、有機バリア層の面積が大きいと、耐屈曲性を向上させる効果が得られるが、一方で、後述する第２のモードによる耐湿信頼性の低下が起こることがある。用途に応じて、有機バリア層（中実部）の形態を適宜選択すればよい。
【００９３】
なお、ＴＦＥ構造を形成する前の素子基板の構造、特に、引出し配線および端子の構造ならびにＴＦＴの構造は、実施形態１で説明したいずれであってもよい。
【００９４】
図６（ａ）は、本発明の実施形態２によるＯＬＥＤ表示装置におけるＴＦＥ構造１０Ｄの模式的な部分断面図であり、パーティクルＰを含む部分を示している。図４（ｃ）を参照して説明した様に、パーティクルＰが存在すると、第１無機バリア層１２Ｄにクラック（欠陥）１２Ｄｃが形成されることがある。これは、図７に示す断面ＳＥＭ像から、パーティクルＰの表面から成長するＳｉＮ層１２Ｄａと、ＯＬＥＤ３の表面の平坦部分から成長するＳｉＮ層１２Ｄｂとが衝突（インピンジ）するために生じたと考えられる。このようなクラック１２Ｄｃが存在すると、ＴＦＥ構造１０Ｄのバリア性が低下する。なお、図７のＳＥＭ像は、ガラス基板上に、パーティクルＰとして、直径が１μｍの球状シリカを配置した状態で、ＳｉＮ膜をプラズマＣＶＤ法で成膜した試料の断面ＳＥＭ像である。断面はパーティクルＰの中心を通っていない。また、最表面は断面加工時の保護のためのカーボン層（Ｃ−ｄｅｐｏ）である。このように、直径が１μｍの比較的小さな球状のシリカが存在するだけで、ＳｉＮ層１２Ｄにクラック（欠陥）１２Ｄｃが形成される。
【００９５】
実施形態２のＯＬＥＤ表示装置におけるＴＦＥ構造１０Ｄでは、図６（ａ）に示す様に、有機バリア層１４Ｄｃが、第１無機バリア層１２Ｄのクラック１２ＤｃおよびパーティクルＰのオーバーハング部分を充填するように形成されているので、第２無機バリア層１６Ｄによってバリア性を保持することができる。これは、図８に示す断面ＳＥＭ像で確認することができる。図８においては、第１無機バリア層１２Ｄ上に第２無機バリア層１６Ｄが直接形成された箇所には界面は観察されていないが、模式図では分かり易さのために、第１無機バリア層１２Ｄと第２無機バリア層１６Ｄとを異なるハッチングで示している。
【００９６】
図８に示す断面ＳＥＭ像は、図７の断面ＳＥＭ像と同様に、ガラス基板上に、直径が２．１５μｍの球状シリカを配置した状態で、ＴＦＥ構造１０Ｄを成膜した試料の断面ＳＥＭ像である。図８と図７と比較すれば分かるように、図８に示す直径が約２倍のパーティクルＰであっても、アクリル樹脂層の上に形成されたＳｉＮ膜は欠陥の無い緻密な膜であることがわかる。アクリル樹脂層は、凹状の表面を有しており、ＳｉＮ膜に対して良好な濡れ性を有していることがわかる。
【００９７】
また、図７の場合と同様に、パーティクルＰ（直径が２．１５μｍおよび４．６μｍの球状シリカ）を覆うようにＳｉＮ膜をプラズマＣＶＤ法で成膜した後、有機バリア層１４Ｄとしてアクリル樹脂層を形成し、その後、再び、ＳｉＮ膜をプラズマＣＶＤ法で成膜した試料においても、アクリル樹脂層の上に欠陥の無い緻密なＳｉＮ膜が形成されていることをＳＥＭ観察で確認した。
【００９８】
図６（ａ）に示した有機バリア層１４は、後述するように、例えばアクリル樹脂から形成される。特に、室温（例えば２５℃）における粘度が、１〜１００ｍＰａ・ｓ程度のアクリルモノマー（アクリレート）を光硬化（例えば紫外線硬化）することによって形成されたものが好ましい。このように低粘度のアクリルモノマーは、クラック１２ＤｃおよびパーティクルＰのオーバーハング部分を容易に埋めることができる。また、アクリル樹脂は可視光の透過率が高く、トップエミッションタイプのＯＬＥＤ表示装置に好適に用いられる。アクリルモノマーには必要に応じて、光重合開始剤が混合され得る。光重合開始剤の種類によって感光波長を調節することができる。アクリルモノマーに代えて、他の光硬化性樹脂を用いることもできる。光硬化性樹脂としては、反応性等の観点から紫外線硬化性樹脂が好ましい。照射する紫外線は、近紫外線（２００ｎｍ以上４００ｎｍ以下）の中でも特に波長３１５ｎｍ以上４００ｎｍ以下のＵＶ−Ａ領域のものが好ましいが、３００ｎｍ以上３１５ｎｍ未満の紫外線を用いてもよい。また、４００ｎｍ以上４５０ｎｍ以下の青紫色から青色にかけての可視光線を照射することによって硬化する光硬化性樹脂を用いることもできる。
【００９９】
クラック１２ＤｃおよびパーティクルＰのオーバーハング部分に充填された有機バリア層１４Ｄｃの表面は、パーティクルＰ上の第１無機バリア層１２Ｄａの表面と、ＯＬＥＤ３の表面の平坦部上に形成された有機バリア層１４Ｄとの表面を連続的に滑らかに連結する。したがって、パーティクルＰ上の第１無機バリア層１２Ｄおよび有機バリア層１４Ｄ上に形成される第２無機バリア層（ＳｉＮ層）１６Ｄに欠陥が形成されることなく、緻密な膜が形成される。
【０１００】
また、有機バリア層１４Ｄの表面１４Ｄｓは、アッシング処理によって酸化されており、親水性を有しており、第２無機バリア層１６Ｄとの密着性が高い。
【０１０１】
有機バリア層１４Ｄは、アッシング処理を経て形成される。アッシング処理は面内でばらつくことがあるので、平坦部に形成された有機バリア層１４Ｄの一部が完全に除去され、第１無機バリア層１２Ｄの表面が露出される場合がある。
【０１０２】
また、平坦部の全面に有機バリア層１４Ｄを形成すると、平坦部の有機バリア層１４Ｄが水分の侵入経路となって、ＯＬＥＤ表示装置の耐湿信頼性を低下させることになる。これを防止するために、実施形態２によるＯＬＥＤ表示装置は、図６（ｂ）に示すように、有機バリア層１４Ｄの下地表面（例えば、ＯＬＥＤ３の表面）は、アクティブ領域を実質的に包囲するバンク３ＤＢを有し、バンク３ＤＢは、幅方向に平行な断面の形状における側面のテーパー角が９０°未満である順テーパー側面部分ＴＳＦを露出された２つの側面の少なくとも最下部に有する。順テーパー側面部分ＴＳＦの高さ（基板法線方向の長さ）は、有機材料の厚さ（有機バリア層１４Ｄ厚さとほぼ等しい）よりも大きいことが好ましく、例えば、５０ｎｍ以上、好ましくは１００ｎｍ以上ある。
【０１０３】
バンク３ＤＢ上に形成された第１無機バリア層１２Ｄもバンク１２ＤＢを形成するので、バンク３ＤＢの上には有機バリア層１４Ｄの非中実部が形成され、中実部は存在しない。すなわち、バンク３ＤＢの上では、第１無機バリア層１２Ｄと第２無機バリア層１６Ｄとが直接接触し、無機バリア層接合部を形成している。引出し配線（実施形態１の引出し配線３０Ａと同じ構造を有する）のバンク３ＤＢ上に位置する部分は、順テーパー側面部分ＴＳＦを有するように配置されており、バンク３ＤＢ上には、有機バリア層１４Ｄの中実部は存在しない。したがって、実施形態２のＯＬＥＤ表示装置は、平坦部に有機バリア層１４Ｄを有してはいるが、アクティブ領域は、無機バリア層接合部で完全に包囲されているので、高い耐湿信頼性を有する。
【０１０４】
バンク３ＤＢは、種々の方法で形成することができる。例えば、回路２を形成する工程で、ＯＬＥＤ３で構成される各画素を規定するためのバンクを感光性樹脂（例えばポリイミドまたはアクリル樹脂）を用いて形成する際に、同時に、アクティブ領域Ｒ１を包囲するバンク３ＤＢを形成すればよい。あるいは、ゲートメタル層および／またはソースメタル層をパターニングして、ゲートバスラインおよび／またはソースバスラインを形成する際に、アクティブ領域を包囲するパターン（バンク３ＤＢ用のパターン）を併せて形成すればよい。このとき、バンクＤＢ用のパターンを形成するために開口部を多階調マスクとすることによって、順テーパー側面部分を有するパターンを形成することができる。
【０１０５】
図９および図１０を参照して、有機バリア層１４Ｄおよび第２無機バリア層１６Ｄの形成工程、特に、アッシング工程を説明する。図９に有機バリア層１４Ｄの形成工程を示し、図１０に第２無機バリア層１６Ｄの形成工程を示す。
【０１０６】
図９（ａ）に模式的に示す様にＯＬＥＤ３の表面のパーティクルＰを覆う第１無機バリア層１２Ｄを形成した後、第１無機バリア層１２Ｄ上に有機バリア層１４Ｄを形成する。有機バリア層１４Ｄは、例えば、蒸気または霧状のアクリルモノマーを、冷却された素子基板上で凝縮させ、その後、光（例えば紫外線）を照射することによって、アクリルモノマーを硬化させることによって得られる。低粘度のアクリルモノマーを用いることよって、第１無機バリア層１２Ｄに形成されたクラック１２Ｄｃ内にアクリルモノマーを充填させることができる。
【０１０７】
なお、図９（ａ）では、パーティクルＰ上の第１無機バリア層１２Ｄａ上に有機バリア層１４Ｄｄが形成されている例を示しているが、パーティクルＰの大きさや形状、およびアクリルモノマーの種類に依存するが、アクリルモノマーがパーティクルＰ上の第１無機バリア層１２Ｄａ上に堆積（または付着）しない、あるいは、極微量しか堆積（または付着）しないことがある。有機バリア層１４Ｄは、例えば、後述する図２０に示す成膜装置２００を用いて形成され得る。初期の有機バリア層１４Ｄの厚さは平坦部上で１００ｎｍ以上５００ｎｍ以下となるように調整される。形成された初期の有機バリア層１４Ｄの表面１４Ｄｓａは滑らかに連続しており、疎水性を帯びている。なお、簡単のために、アッシング前の有機バリア層にも同じ参照符号を付す。
【０１０８】
次に、図９（ｂ）に示すように、有機バリア層１４Ｄをアッシングする。アッシングは、公知のプラズマアッシング装置、光励起アッシング装置、ＵＶオゾンアッシング装置を用いて行い得る。例えば、Ｎ2Ｏ、Ｏ2およびＯ3の内の少なくとも１種のガスを用いたプラズマアッシング、または、これらにさらに紫外線照射とを組合せて行われ得る。第１無機バリア層１２Ｄおよび第２無機バリア層１６ＤとしてＳｉＮ膜をＣＶＤ法で成膜する場合、原料ガスとして、Ｎ2Ｏを用いるので、Ｎ2Ｏをアッシングに用いると装置を簡略化できるという利点が得られる。
【０１０９】
アッシングを行うと、有機バリア層１４Ｄの表面１４Ｄｓが酸化され、親水性に改質される。また、表面１４Ｄｓがほぼ一様に削られるとともに、極めて微細な凹凸が形成され、表面積が増大する。アッシングを行ったときの表面積増大効果は、無機材料である第１無機バリア層１２Ｄに対してよりも有機バリア層１４Ｄの表面に対しての方が大きい。したがって、有機バリア層１４Ｄの表面１４Ｄｓが親水性に改質されることと、表面１４Ｄｓの表面積が増大することから、第２無機バリア層１６Ｄとの密着性が向上させられる。
【０１１０】
さらに、アッシングを進めると、図９（ｃ）に示す様に、島状の中実部で構成された有機バリア層１４が形成される。
【０１１１】
さらに、アッシングを進めると、図４（ａ）に示した有機バリア層１４Ａの様に、第１無機バリア層１２Ｄのクラック１２ＤｃおよびパーティクルＰのオーバーハング部分の近傍にだけ有機バリア層１４Ｄｃを残すことができる。このとき、有機バリア層１４Ｄｃの表面は、パーティクルＰ上の第１無機バリア層１２Ｄａの表面と、ＯＬＥＤ３の表面の平坦部の表面とを連続的に滑らかに連結する。
【０１１２】
なお、第１無機バリア層１２Ｄと有機バリア層１４Ｄとの密着性を改善するために、有機バリア層１４Ｄを形成する前に、第１無機バリア層１２Ｄの表面にアッシング処理を施しておいてもよい。
【０１１３】
次に、図１０を参照して、有機バリア層１４Ｄ上に第２無機バリア層１６Ｄを形成した後の構造を説明する。
【０１１４】
図１０（ａ）は、図９（ａ）に示した有機バリア層１４Ｄの表面１４Ｄｓａをアッシングすることによって酸化し、親水性を有する表面１４Ｄｓに改質した後に、第２無機バリア層１６Ｄを形成した構造を模試的に示している。ここでは、有機バリア層１４Ｄの表面１４Ｄｓａをわずかにアッシングした場合を示しており、パーティクルＰ上の第１無機バリア層１２Ｄａ上に形成された有機バリア層１４Ｄｄも残存している例を示しているが、パーティクルＰ上の第１無機バリア層１２Ｄａ上には有機バリア層１４Ｄが形成されない（または残存しない）こともある。
【０１１５】
図１０（ａ）に示す様に、有機バリア層１４Ｄ上に形成された第２無機バリア層１６Ｄには欠陥が無く、また、有機バリア層１４Ｄとの密着性にも優れる。
【０１１６】
図１０（ｂ）〜（ｃ）に示す様に、それぞれ図９（ｂ）〜（ｃ）に示した有機バリア層１４Ｄ上に第２無機バリア層１６Ｄを形成すると、欠陥が無く、有機バリア層１４Ｄとの密着性に優れた第２無機バリア層１６Ｄが得られる。ＯＬＥＤ３の平坦部上の有機バリア層１４Ｄが完全に除去されても、有機バリア層１４Ｄｃの表面が、パーティクルＰ上の第１無機バリア層１２Ｄａの表面と、ＯＬＥＤ３の表面の平坦部の表面とを連続的に滑らかに連結していれば、欠陥が無く、有機バリア層１４Ｄとの密着性に優れた第２無機バリア層１６Ｄが得られる。
【０１１７】
有機バリア層１４Ｄは、図１０（ｂ）に示す様に、パーティクルＰ上に形成された第１無機バリア層１２Ｄａの凸状部分を除いて全面に有機バリア層１４Ｄが薄く残存するように、アッシングされてもよい。耐屈曲性の観点からは、平坦部上の有機バリア層１４Ｄの厚さは１０ｎｍ以上２００ｎｍ未満であることが好ましい。ここで、光硬化性樹脂の液膜（または光硬化樹脂膜）の厚さは、平坦部における厚さをいう。液膜は平坦な（水平な）表面を形成するので、下地に凹部があると、その部分の液膜の厚さは大きくなる。また、液膜は、表面張力（毛細管現象を含む）によって曲面を形成するので、凸部の周辺の液膜の厚さが大きくなる。このような局所的に厚さが大きくなった部分は、５００ｎｍを超えてもよい。
【０１１８】
しかしながら、有機バリア層１４Ｄ（中実部）が連続的に広い面積にわたって形成されていると、後述する第２のモードによる耐湿信頼性の低下を招く。図１０（ｃ）に示す様に、中実部は、無機バリア層接合部によって包囲されていることが好ましい。すなわち、有機バリア層１４Ｄは、離散的に分布する島状中実部で構成されることが好ましい。また、島状中実部を包囲する無機バリア層接合部の幅は２ｍｍ以上であることが好ましい。
【０１１９】
有機バリア層１４Ｄをアッシングしすぎると図１１に示す様に、ＯＬＥＤ３の平坦部上に形成された有機バリア層１４Ｄが完全に除去されるだけでなく、パーティクルＰによって形成されたクラック１２Ｄｃに充填された有機バリア層１４Ｄｄが小さくなり、第２無機バリア層１６Ｄが形成される下地の表面を滑らかな連続的な形状にする作用を有しなくなる。その結果、図１２に示す様に、第２無機バリア層１６Ｄに欠陥１６Ｄｃが形成され、ＴＦＥ構造のバリア特性を低下させることになる。たとえ欠陥１６Ｄｃが形成されなくとも、第２無機バリア層１６Ｄの表面に鋭角な凹部１６Ｄｄが形成されると、その部分に応力が集中しやすく、外力によってクラックが発生しやすい。
【０１２０】
また、例えば、パーティクルＰとして凸レンズ状シリカ（直径４．６μｍ）を用いた実験では、凸レンズ状シリカの端部において、有機バリア層がエッチングされ過ぎた結果、第２無機バリア層の膜厚が部分的に極端に薄くなることがあった。このような場合、たとえ第２無機バリア層に欠陥が生じなくても、ＯＬＥＤ表示装置の製造プロセスにおいて、または製造後に、ＴＦＥ構造に外力が掛かった際に、第２無機バリア層にクラックが生じるおそれがある。
【０１２１】
ＴＦＥ構造１０に外力が掛けられる場合として、次のような場合を挙げることができる。例えば、ＯＬＥＤ表示装置のフレキシブルな基板１を支持基板であるガラス基板から剥離する際、ＴＦＥ構造１０を含むＯＬＥＤ表示装置には曲げ応力が作用する。また、曲面ディスプレイを製造する過程で、所定の曲面形状に沿ってＯＬＥＤ表示装置を曲げる際にも、ＴＦＥ構造１０に曲げ応力が作用する。もちろん、ＯＬＥＤ表示装置の最終的な利用形態が、ＯＬＥＤ表示装置のフレキシビリティを利用する形態（例えば折り畳む、曲げる、あるいは、丸める）のときは、ユーザーが使用している間に種々の応力がＴＦＥ構造１０に掛かることになる。
【０１２２】
本発明の実施形態２によるＯＬＥＤ表示装置の製造方法は、第１無機バリア層１２Ｄが形成されたＯＬＥＤ３をチャンバー内に用意する工程と、チャンバー内に蒸気または霧状の光硬化性樹脂（例えばアクリルモノマー）を供給する工程と、第１無機バリア層１２Ｄ上で光硬化性樹脂を凝縮させ、液膜を形成する工程と、光硬化性樹脂の液膜に光を照射することによって、光硬化樹脂層（硬化された樹脂層）を形成する工程と、光硬化樹脂層を部分的にアッシングすることによって、有機バリア層１４Ｄを形成する工程とを包含する。光硬化性樹脂として紫外線硬化性樹脂が好適に用いられるが、光硬化性樹脂を硬化させることができる所定の波長の光を出射する光源を用いれば、可視光硬化性樹脂にも適用できる。実施形態２によるＯＬＥＤ表示装置の製造方法は、図２０を参照して、後に詳しく説明する。
【０１２３】
本発明の実施形態１および２によると、アクティブ領域を包囲する無機バリア接合部を有する薄膜封止構造を備えるＯＬＥＤ表示装置を製造することができる。なお、実施形態２において、有機バリア層をどの程度残存させるかは、ＯＬＥＤ表示装置の用途や要求性に応じて、適宜変更され得る。
【０１２４】
［第２のモード］
次に、有機バリア層を介して、大気中の水蒸気がアクティブ領域内に到達する原因の２つのモードの内の第２のモードについて説明する。
【０１２５】
まず、図１３（ａ）および（ｂ）を参照して、有機バリア層を介して、大気中の水蒸気がアクティブ領域内に到達する第２のモードを説明する。
【０１２６】
図１３（ａ）は、従来のＴＦＥ構造４０の模式的な断面図である。従来のバリア構造ＴＦＥは、第１無機バリア層４２と、有機バリア層４４と、第２無機バリア層４６とを有している。有機バリア層４４は、例えばインクジェット法などの印刷法で形成されており、素子基板上のアクティブ領域にのみ形成されている。したがって、上述の第１のモードによる耐湿信頼性の低下は無いと考えられる。
【０１２７】
しかしながら、本発明者の検討によると、第２無機バリア層４６を成膜する過程で、パーティクルＰ２が発生すると、耐湿信頼性が低下することがわかった。第１無機バリア層４２または第２無機バリア層４６を成膜する前から存在するパーティクルをＰ１で表し、第１無機バリア層４２または第２無機バリア層４６を成膜している間に発生するパーティクルをＰ２で表すことにする。
【０１２８】
第１無機バリア層４２を成膜する前から存在していたパーティクルＰ１上に第１無機バリア層４２を成膜すると、パーティクルＰ１の表面から成長する部分４２ａと、ＯＬＥＤ３の平坦部分から成長する部分４２ｂとが衝突し、クラック４２ｃが形成される。同様に、第２無機バリア層４６を成膜する過程でパーティクルＰ２が発生すると、第２無機バリア層４６に欠陥（例えばクラック）４６ｃが形成される。なお、パーティクルＰ２は、第２無機バリア層４６の成膜中に発生するので、パーティクルＰ２上に形成される第２無機バリア層４６の部分４２ａの厚さは、平坦部上に形成される部分４２ｂの厚さよりも小さく図示している。
【０１２９】
この欠陥４６ｃから大気中の蒸気が有機バリア層４４に侵入する。有機バリア層４４は、第１無機バリア層４２および第２無機バリア層４６に比べて水蒸気バリア性が低いので、水分は矢印Ｗで示したように、有機バリア層４４中を浸透し、第１無機バリア層４２のクラック４２ｃに到達する。有機バリア層４４の存在によって、水分が欠陥４６ｃからクラック４２ｃに至る時間は長くはなるものの、十分な耐湿信頼性が得られない場合もあった。
【０１３０】
これは上記の実施形態１および２で説明した、比較的薄い有機バリア層を有するＴＦＥ構造についても同様である。図１３（ｂ）に示す参考例のＴＦＥ構造１０ＤＸの模式的な断面図に示すように、有機バリア層１４ＤＸの中実部が第１無機バリア層１２Ｄのクラック１２Ｄｃと、第２無機バリア層１６Ｄの欠陥１６Ｄｃとの間に連続して存在していると、十分な耐湿信頼性が得られないことがある。
【０１３１】
以下に説明する本発明の実施形態によるＯＬＥＤは、比較的薄い有機バリア層を有するＴＦＥ構造における上記の問題を解決することができる。
【０１３２】
図１４に、本発明の実施形態３によるＯＬＥＤ表示装置におけるＴＦＥ構造１０Ｅの模式的な部分断面図を示す。
【０１３３】
ＴＦＥ構造１０Ｅが有する有機バリア層１４Ｅの中実部は、図４（ｂ）を参照して説明したのと同様に、パーティクルＰ１の周りにリング状（ドーナツ状）に形成されている。直径（面積円相当径）が１μｍ程度のパーティクルＰ１に対して、例えば、リング状の中実部の直径（面積円相当径）Ｄoは２μｍ以上であることが好ましい。
【０１３４】
有機バリア層１４Ｅｃは、第１無機バリア層１２ＥのパーティクルＰ１の表面から成長した部分１２Ｅａと、平坦部分から成長した部分１２Ｅｂとの間に形成されたクラック１２ＥｃおよびパーティクルＰ１のオーバーハング部分を充填するように形成されており、凹状の表面を有している。有機バリア層１４Ｅの凹状の表面は、パーティクルＰ１上の第１無機バリア層１２Ｅａの表面と、ＯＬＥＤ３の平坦部上の第１無機バリア層１２Ｅｂとの表面を連続的に滑らかに連結しているので、パーティクルＰ１を覆う第２無機バリア層１６Ｅに欠陥が形成されることがない。また、有機バリア層１４Ｅの中実部は、第１無機バリア層１２Ｅと第２無機バリア層１６Ｅとが直接接触した無機バリア層接合部によって包囲されているので、第２無機バリア層１６ＥのパーティクルＰ２の表面から成長した部分１６Ｅａと、平坦部分から成長した部分１６Ｅｂとの間に形成された欠陥１６Ｅｃから侵入しようとする水分は、有機バリア層１４Ｅに到達することが抑制・防止される。
【０１３５】
このとき、図１５に示す様に、離散的に分布する複数の島状中実部１４Ｅの隣接する２つの島状中実部の距離ｄoは２ｍｍ以上であることが好ましい。すなわち、島状中実部１４Ｅは、幅２ｍｍ以上の無機バリア層接合部によって包囲されていることが好ましい。このような構成を有すると、有機バリア層１４Ｅを介して大気中の水蒸気がアクティブ領域内に到達することによる耐湿信頼性の低下を抑制することができる。
【０１３６】
発明者が検討している量産用のプラズマＣＶＤ装置において、１μｍ以下のパーティクルＰ２が発生する頻度は、概ね８ｍｍ×８ｍｍの領域に１つ以下である。一方、ＯＬＥＤ３を製造する過程、すなわち、ＴＦＥ構造１０の形成工程までに発生する1μｍを超える種々のパーティクルＰ１の発生頻度は概ね１００ｍｍ×１００ｍｍの領域に１つ以下である。したがって、有機バリア層１４Ｅの島状中実部を幅２ｍｍ以上の無機バリア層接合部で包囲すれば、すなわち、互いに隣接する２つの島状中実部の距離ｄOが２ｍｍ以上であれば、互いに隣接する２つのパーティクルＰ１、Ｐ２の間に有機バリア層１４Ｅの中実部が連続して存在する確率を実用上十分なレベルまで低減させることができると考えられる。
【０１３７】
以下では、第１無機バリア層と、第１無機バリア層の上面に接する有機バリア層と、有機バリア層の上面に接する第２無機バリア層とを有する積層構造を複合積層体（１０Ｓ）と呼ぶことにする。すなわち、上述のＴＦＥ構造１０Ａ〜１０Ｅは、１つの複合積層体１０Ｓを有している。
【０１３８】
第２のモードによる耐湿信頼性の低下を抑制するためには、図１４のＴＦＥ構造１０Ｅと同様の構造を有する、少なくとも１つの複合積層体１０Ｓを有すればよい。図１６および図１７を参照して、そのような薄膜封止構造の他の例を説明する。
【０１３９】
図１６に、本発明の実施形態４によるＯＬＥＤ表示装置におけるＴＦＥ構造１０Ｆの模式的な部分断面図を示す。
【０１４０】
ＴＦＥ構造１０Ｆは、無機下地層１７Ｆと、無機下地層１７Ｆの上に形成された有機平坦化層１９Ｆと、有機平坦化層１９Ｆの上面に接するように形成された複合積層体１０Ｓ１を有している。複合積層体１０Ｓ１は、第１無機バリア層１２Ｆ、有機バリア層１４Ｆおよび第２無機バリア層１６Ｆを有し、図１４に示した複合積層体１０Ｓ（ＴＦＥ構造１０Ｅ）と同様の構造を有している。したがって、第２無機バリア層１６Ｆの欠陥１６Ｆｃから侵入しようとする水分は、第１無機バリア層１２Ｆと第２無機バリア層１６Ｆとが直接接触した無機バリア層接合部によってブロックされ、有機バリア層１４Ｆに到達することが抑制・防止される。
【０１４１】
有機平坦化層１９Ｆは、無機下地層１７Ｆおよび複合積層体１０Ｓ１よりも内側にだけ形成されており、有機平坦化層１９Ｆの外周では、無機下地層１７Ｆと、複合積層体１０Ｓ１の第１無機バリア層１２Ｆとが直接接合している。したがって、有機平坦化層１９Ｆを介して、大気中の水分がアクティブ領域に到達することが抑制・防止されている。
【０１４２】
有機平坦化層１９Ｆは、ＯＬＥＤ３を形成する過程でまれに発生する３μｍ以上のパーティクル（不図示）が存在しても、その上面を平坦にできる。したがって、有機平坦化層１９Ｆに、欠陥のない複合積層体１０Ｓ１を形成することができる。
【０１４３】
マスクＣＶＤ法による無機層（第１無機バリア層および第２無機バリア層）を形成する過程で発生するパーティクルＰ１および／またはＰ２は、３μｍ未満のものがほとんどであり、かつ、直径が１μｍ超のものは１μｍ以下のものよりも概ね１桁少ない。また、マスクの管理等によって、特に直径が１μｍを超えるパーティクルの発生を低減することができる。一方、直径が１μｍ以下のパーティクルＰ１またはＰ２を実質的に無くすことは難しく、直径が１μｍ以下のパーティクルＰ１またはＰ２が存在しても耐湿信頼性を維持できる薄膜封止構造が望まれる。上述したＴＦＥ構造１０Ａ〜１０Ｅは、この条件を満足している。
【０１４４】
しかしながら、まれではあるが、ＯＬＥＤ３を製造する過程で、直径が３μｍ以上のパーティクルが発生することがある。このような場合に、有機平坦化層１９Ｆを設けておけば、欠陥の無い複合積層体１０Ｓ１を形成することができる。有機平坦化層１９Ｆの厚さは３μｍ以上であることが好ましい。製造プロセスにもよるが、厚さが５μｍ以上２０μｍ以下の有機平坦化層１９Ｆを設けてもよい。
【０１４５】
有機平坦化層１９Ｆは、例えば、インクジェット法、スクリーン印刷法、スロットコート法などの公知の印刷方法または成膜方法を用いて形成される。ここで、有機平坦化層１９Ｆを形成する材料は、従来のインクジェット法に用いられていた高価な材料を用いる必要がない。有機平坦化層１９Ｆ上に複合積層体１０Ｓ１が形成されているからである。有機平坦化層１９Ｆは、例えば、光硬化性樹脂または熱硬化性樹脂で形成され、量産性の観点から光硬化性樹脂、特に紫外線硬化性樹脂が好ましい。
【０１４６】
紫外線硬化性樹脂としては、例えばアクリル樹脂またはエポキシ樹脂が用いられる。厚さが数μｍ以上、典型的には１０μｍ〜２０μｍの有機平坦化層１９Ｆを形成するためには１０ｍＰａ・ｓ程度の樹脂を用いることが好ましく、良好な平坦性を得るためには２０ｍＮ／ｍ〜４０ｍＮ／ｍ程度の表面張力を有することが好ましい。このような紫外線硬化性樹脂は、インクジェット法で付与することができる。ノズルから吐出させた後、レベリングのために数十秒から数分程度の時間をおいて、紫外線を照射し、硬化させることによって、所望の領域に有機平坦化層１９Ｆを形成することができる。有機平坦化層１９Ｆは可視光の透過率が高いことが好ましく、例えば、厚さが１μｍで、波長４００ｎｍの光に対する透過率が９８％以上となる樹脂を用いることが好ましい。
【０１４７】
次に、図１７に、本発明の実施形態５によるＯＬＥＤ表示装置におけるＴＦＥ構造１０Ｇの模式的な部分断面図を示す。
【０１４８】
ＴＦＥ構造１０Ｇは、有機平坦化層１９Ｇと、２つの複合積層体１０Ｓ１、１０Ｓ２とを有しており、有機平坦化層１９Ｇは、２つの複合積層体１０Ｓ１、１０Ｓ２の間に設けられている。複合積層体１０Ｓ１は、第１無機バリア層１２Ｇ１、有機バリア層１４Ｇ１および第２無機バリア層１６Ｇ１を有し、複合積層体１０Ｓ２は、第１無機バリア層１２Ｇ２、有機バリア層１４Ｇ２および第２無機バリア層１６Ｇ２を有しており、複合積層体１０Ｓ１および１０Ｓ２はいずれも、図１４に示した複合積層体１０Ｓ（ＴＦＥ構造１０Ｅ）と同様の構造を有している。
【０１４９】
したがって、第２無機バリア層１６Ｇ１の欠陥１６Ｇ１ｃから侵入しようとする水分は、第１無機バリア層１２Ｇ１と第２無機バリア層１６Ｇ１とが直接接触した無機バリア層接合部によってブロックされ、有機バリア層１４Ｇ１に到達することが抑制・防止される。また、ＴＦＥ構造１０Ｇは、ＴＦＥ構造１０Ｆの無機下地層１７Ｆの代わりに、複合積層体１０Ｓ２を有するので、ＴＦＥ構造１０Ｆよりも一層高い耐湿信頼性を有し得る。
【０１５０】
次に、図１８および図１９を参照して、ＯＬＥＤ表示装置１００Ａに用いられるＴＦＴの例と、ＴＦＴを作製する際のゲートメタル層およびソースメタル層を用いて形成した引出し配線および端子の例を説明する。以下で説明する、ＴＦＴ、引出し配線および端子の構造は、上述した実施形態１〜５のＯＬＥＤ表示装置のいずれにも用いることができる。
【０１５１】
高精細の中小型用ＯＬＥＤ表示装置には、移動度が高い、低温ポリシリコン（「ＬＴＰＳ」と略称する。）ＴＦＴまたは酸化物ＴＦＴ（例えば、Ｉｎ（インジウム）、Ｇａ（ガリウム）、Ｚｎ（亜鉛）、Ｏ（酸素）を含む４元系（Ｉｎ−Ｇａ−Ｚｎ−Ｏ系）酸化物ＴＦＴ）が好適に用いられる。ＬＴＰＳ−ＴＦＴおよびＩｎ−Ｇａ−Ｚｎ−Ｏ系ＴＦＴの構造および製造方法はよく知られているので、以下では簡単な説明に留める。
【０１５２】
図１８（ａ）は、ＬＴＰＳ−ＴＦＴ２PＴの模式的な断面図であり、ＴＦＴ２PＴはＯＬＥＤ表示装置１００Ａの回路２に含まれ得る。ＬＴＰＳ−ＴＦＴ２PＴは、トップゲート型のＴＦＴである。
【０１５３】
ＴＦＴ２PＴは、基板（例えばポリイミドフィルム）１上のベースコート２Pｐ上に形成されている。上記の説明では省略したが、基板１上には無機絶縁体で形成されたベースコートを形成することが好ましい。
【０１５４】
ＴＦＴ２PＴは、ベースコート２Pｐ上に形成されたポリシリコン層２Pｓｅと、ポリシリコン層２Pｓｅ上に形成されたゲート絶縁層２Pｇｉと、ゲート絶縁層２Pｇｉ上に形成されたゲート電極２Pｇと、ゲート電極２Pｇ上に形成された層間絶縁層２Pｉと、層間絶縁層２Pｉ上に形成されたソース電極２Pｓｓおよびドレイン電極２Pｓｄとを有している。ソース電極２Pｓｓおよびドレイン電極２Pｓｄは、層間絶縁層２Pｉおよびゲート絶縁層２Pｇｉに形成されたコンタクトホール内で、ポリシリコン層２Pｓｅのソース領域およびドレイン領域にそれぞれ接続されている。
【０１５５】
ゲート電極２Pｇはゲートバスラインと同じゲートメタル層に含まれ、ソース電極２Pｓｓおよびドレイン電極２Pｓｄはソースバスラインと同じソースメタル層に含まれる。ゲートメタル層およびソースメタル層を用いて、引出し配線および端子が形成される（図１９を参照して後述する）。
【０１５６】
ＴＦＴ２PＴは、例えば、以下の様にして作製される。
【０１５７】
基板１として、例えば、厚さが１５μｍのポリイミドフィルムを用意する。
【０１５８】
ベースコート２Pｐ（ＳｉＯ2膜：２５０ｎｍ／ＳｉＮx膜：５０ｎｍ／ＳｉＯ2膜：５００ｎｍ（上層／中間層／下層））およびａ−Ｓｉ膜（４０ｎｍ）をプラズマＣＶＤ法で成膜する。
【０１５９】
ａ−Ｓｉ膜の脱水素処理（例えば４５０℃、１８０分間アニール）を行う。
【０１６０】
ａ−Ｓｉ膜をエキシマレーザーアニール（ＥＬＡ）法でポリシリコン化する。
【０１６１】
フォトリソグラフィ工程でａ−Ｓｉ膜をパターニングすることによって活性層（半導体島）を形成する。
【０１６２】
ゲート絶縁膜（ＳｉＯ2膜：５０ｎｍ）をプラズマＣＶＤ法で成膜する。
【０１６３】
活性層のチャネル領域にドーピング（Ｂ+）を行う。
【０１６４】
ゲートメタル（Ｍｏ：２５０ｎｍ）をスパッタ法で成膜し、フォトリソグラフィ工程（ドライエッチング工程を含む）でパターニングする（ゲート電極２Pｇおよびゲートバスライン等を形成する）。
【０１６５】
活性層のソース領域およびドレイン領域にドーピング（Ｐ+）を行う。
【０１６６】
活性化アニール（例えば、４５０℃、４５分間アニール）を行う。このようにしてポリシリコン層２Pｓｅが得られる。
【０１６７】
層間絶縁膜（例えば、ＳｉＯ2膜：３００ｎｍ／ＳｉＮx膜：３００ｎｍ（上層／下層））をプラズマＣＶＤ法で成膜する。
【０１６８】
ゲート絶縁膜および層間絶縁膜にコンタクトホールをドライエッチングで形成する。このように、層間絶縁層２Pｉおよびゲート絶縁層２Pｇｉが得られる。
【０１６９】
ソースメタル（Ｔｉ膜：１００ｎｍ／Ａｌ膜：３００ｎｍ／Ｔｉ膜：３０ｎｍ）をスパッタ法で成膜し、フォトリソグラフィ工程（ドライエッチング工程を含む）でパターニングする（ソース電極２Pｓｓ、ドレイン電極２Pｓｄおよびソースバスライン等を形成する）。
【０１７０】
図１８（ｂ）は、Ｉｎ−Ｇａ−Ｚｎ−Ｏ系ＴＦＴ２OＴの模式的な断面図であり、ＴＦＴ２OＴはＯＬＥＤ表示装置１００Ａの回路２に含まれ得る。ＴＦＴ２OＴは、ボトムゲート型のＴＦＴである。
【０１７１】
ＴＦＴ２OＴは、基板（例えばポリイミドフィルム）１上のベースコート２Oｐ上に形成されている。ＴＦＴ２OＴは、ベースコート２Pｐ上に形成されたゲート電極２Oｇと、ゲート電極２Oｇ上に形成されたゲート絶縁層２Oｇｉと、ゲート絶縁層２Oｇｉ上に形成された酸化物半導体層２Oｓｅと、酸化物半導体層２Oｓｅのソース領域上およびドレイン領域上にそれぞれ接続されたソース電極２Oｓｓおよびドレイン電極２Oｓｄとを有している。ソース電極２Oｓｓおよびドレイン電極２Oｓｄは、層間絶縁層２Ｏｉに覆われている。
【０１７２】
ゲート電極２Oｇはゲートバスラインと同じゲートメタル層に含まれ、ソース電極２Oｓｓおよびドレイン電極２Oｓｄはソースバスラインと同じソースメタル層に含まれる。ゲートメタル層およびソースメタル層を用いて、引出し配線および端子が形成され、図１９を参照して後述する構造を有し得る。
【０１７３】
ＴＦＴ２OＴは、例えば、以下の様にして作製される。
【０１７４】
基板１として、例えば、厚さが１５μｍのポリイミドフィルムを用意する。
【０１７５】
ベースコート２Oｐ（ＳｉＯ2膜：２５０ｎｍ／ＳｉＮx膜：５０ｎｍ／ＳｉＯ2膜：５００ｎｍ（上層／中間層／下層））をプラズマＣＶＤ法で成膜する。
【０１７６】
ゲートメタル（Ｃｕ膜：３００ｎｍ／Ｔｉ膜：３０ｎｍ（上層／下層））をスパッタ法で成膜し、フォトリソグラフィ工程（ドライエッチング工程を含む）でパターニングする（ゲート電極２Ｏｇおよびゲートバスライン等を形成する）。
【０１７７】
ゲート絶縁膜（ＳｉＯ2膜：３０ｎｍ／ＳｉＮx膜：３５０ｎｍ（上層／下層））をプラズマＣＶＤ法で成膜する。
【０１７８】
酸化物半導体膜（Ｉｎ−Ｇａ−Ｚｎ−Ｏ系半導体膜：１００ｎｍ）をスパッタ法で成膜し、フォトリソグラフィ工程（ウエットエッチング工程を含む）でパターニングすることによって、活性層（半導体島）を形成する。
【０１７９】
ソースメタル（Ｔｉ膜：１００ｎｍ／Ａｌ膜：３００ｎｍ／Ｔｉ膜：３０ｎｍ（上層／中間層／下層））をスパッタ法で成膜し、フォトリソグラフィ工程（ドライエッチング工程を含む）でパターニングする（ソース電極２Oｓｓ、ドレイン電極２Oｓｄおよびソースバスライン等を形成する）。
【０１８０】
活性化アニール（例えば、３００℃、１２０分間アニール）を行う。このようにして酸化物半導体層２Oｓｅが得られる。
【０１８１】
この後、保護膜として、層間絶縁層２Ｏｉ（例えば、ＳｉＮx膜：３００ｎｍ／ＳｉＯ2膜：３００ｎｍ／（上層／下層））をプラズマＣＶＤ法で成膜する。
【０１８２】
次に、図１９（ａ）〜（ｄ）を参照して、実施形態１による他のＯＬＥＤ表示装置の構造を説明する。このＯＬＥＤ表示装置の回路（バックプレーン）は、図１８（ａ）に示したＴＦＴ２PＴまたは図１８（ｂ）に示したＴＦＴ２OＴを有し、ＴＦＴ２PＴまたはＴＦＴ２OＴを作製する際のゲートメタル層およびソースメタル層を用いて引出し配線３０Ａ’および端子３８Ａ’が形成されている。図１９（ａ）〜（ｄ）はそれぞれ図３（ｂ）〜（ｅ）に対応し、対応する構成要素の参照符号に「’」を付すことにする。また、図１９中のベースコート２ｐは、図１８（ａ）中のベースコート２Pｐおよび図１８（ｂ）中のベースコート２Oｐに対応し、図１９中のゲート絶縁層２ｇｉは、図１８（ａ）中のゲート絶縁層２Pｇｉおよび図１８（ｂ）中のゲート絶縁層２Oｇｉに対応し、図１９中の層間絶縁層２ｉは、図１８（ａ）中の層間絶縁層２Pｉおよび図１８（ｂ）中の層間絶縁層２Oｉにそれぞれ対応する。
【０１８３】
図１９（ａ）〜（ｄ）に示す様に、ゲートメタル層２ｇおよびソースメタル層２ｓは、基板１上に形成されたベースコート２ｐ上に形成されている。図３では省略したが、基板１上には無機絶縁体で形成されたベースコート２ｐを形成することが好ましい。
【０１８４】
図１９（ａ）および（ｂ）を参照して、ＴＦＥ構造１０Ａ’の構造を説明する。図１９（ａ）は、図２中の３Ｂ−３Ｂ’線に沿った断面図に対応し、引出し配線３０Ａ’のアクティブ領域側の部分３２Ａ’の断面図であり、図１９（ｂ）は図２中の３Ｃ−３Ｃ’線に沿った断面図に対応し、側面のテーパー角が９０°未満である順テーパー側面部分（傾斜側面部分）ＴＳＦを有する部分３４Ａ’の断面図である。
【０１８５】
図１９（ａ）〜（ｃ）に示すように、引出し配線３０Ａ’は、ゲートメタル層２ｇとソースメタル層２ｓとの積層体として形成されている。引出し配線３０Ａ’のゲートメタル層２ｇで形成された部分は、例えばゲートバスラインと同じ断面形状を有し、引出し配線３０Ａ’のソースメタル層２ｓで形成された部分は、例えばソースバスラインとお同じ断面形状を有している。例えば、５００ｐｐｉの５．７型の表示装置の場合、ゲートメタル層２ｇで形成された部分の線幅は例えば１０μｍであり、隣接間距離は１６μｍ（Ｌ／Ｓ＝１０／１６）あり、ソースメタル層２ｓで形成された部分の線幅は例えば１６μｍであり、隣接間距離は１０μｍ（Ｌ／Ｓ＝１６／１０）である。
【０１８６】
図１９（ａ）に示す引出し配線３０Ａ’のアクティブ領域側の部分３２Ａ’の線幅方向に平行な断面の形状における側面のテーパー角は、ゲートバスラインまたはソースバスラインと同様に、約９０°である。引出し配線３０Ａ’の部分３２Ａ’を覆う第１無機バリア層１２Ａ’の最下部（引出し配線３０Ａ’の側面を覆う部分と、基板１の平坦部上に形成された部分との境界部）に、有機バリア層（中実部）１４Ａ’が形成されている。
【０１８７】
これに対して、図１９（ｂ）に示す、引出し配線３０Ａ’の部分３４Ａ’は、側面のテーパー角が９０°未満である順テーパー側面部分（傾斜側面部分）ＴＳＦを有している。順テーパー側面部分ＴＳＦを有する引出し配線３０Ａ’の部分３４Ａ’の上には、有機バリア層（中実部）１４が存在せず、第１無機バリア層１２Ａ’と第２無機バリア層１６Ａ’とが直接接触している（すなわち、無機バリア層接合部が形成されている。）。また、平坦部には、有機バリア層１４（中実部）Ａ’が形成されていないので、引出し配線３０Ａ’は、図２中の３Ｃ−３Ｃ’線に沿った断面において、第１無機バリア層１２Ａ’と第２無機バリア層１６Ａ’とが直接接触している無機バリア層接合部で覆われている。
【０１８８】
図１９（ｃ）および（ｄ）を参照する。図１９（ｃ）および（ｄ）は、ＴＦＥ構造１０Ａ’が形成されていない領域の断面図である。図１９（ｃ）に示す引出し配線３０Ａ’の部分３６Ａ’は、図１９（ａ）に示した引出し配線３０Ａ’の部分３２Ａ’と同様の断面形状を有しており、その側面の最下部に有機バリア層１４Ａ’が形成されている。一方、図１９（ｄ）に示す端子３８Ａ’は、図１９（ｂ）に示した引出し配線３０Ａ’の部分３４Ａ’と同様の断面形状を有しており、側面のテーパー角が９０°未満である順テーパー側面部分ＴＳＦを有している。したがって、端子３８Ａ’の側面には有機バリア層（中実部）１４Ａ’が存在しない。また、平坦部上にも有機バリア層（中実部）１４Ａ’が存在しない。
【０１８９】
図１９（ｂ）では、引出し配線３０Ａ’の第１無機バリア層１２Ａ’に接する２つの側面の全体が順テーパー側面部分ＴＳＦの例を示したが、図５（ｂ）を参照して説明した様に、第１無機バリア層１２Ａ’に接する２つの側面の少なくとも最下部に順テーパー側面部分ＴＳＦを有すれば、光硬化性樹脂が偏在することを防止し、非中実部を形成することができる。同様に、図１９（ｄ）では、端子３８Ａ’ 露出された全ての側面の全体が順テーパー側面部分ＴＳＦの例を示したが、露出された全ての側面の少なくとも最下部に順テーパー側面部分を有すれば、上述の効果を得ることができる。
【０１９０】
次に、図２０（ａ）および（ｂ）を参照して、有機バリア層の形成に用いられる成膜装置２００およびそれを用いた成膜方法を説明する。図２０（ａ）および（ｂ）は、成膜装置２００の構成を模式的に示す図であり、図２０（ａ）は、蒸気または霧状の光硬化性樹脂を含むチャンバー内において、第１無機バリア層上で光硬化性樹脂を凝縮させる工程における成膜装置２００の状態を示しており、図２０（ｂ）は、光硬化性樹脂が感光性をする光を照射し、光硬化性樹脂を硬化させる工程における成膜装置２００の状態を示している。
【０１９１】
成膜装置２００は、チャンバー２１０と、チャンバー２１０の内部を２個の空間に分割する隔壁２３４とを有している。チャンバー２１０の内部のうち隔壁２３４で仕切られた一方の空間には、ステージ２１２と、シャワープレート２２０とが配置されている。隔壁２３４で仕切られた他方の空間には、紫外線照射装置２３０が配置されている。チャンバー２１０は、その内部の空間を所定の圧力（真空度）および温度に制御される。ステージ２１２は、第１無機バリア層が形成されたＯＬＥＤ３を複数有する素子基板２０を受容する上面を有し、上面を例えば−２０℃まで冷却することができる。
【０１９２】
シャワープレート２２０は、隔壁２３４との間に、間隙部２２４を形成するように配置されており、複数の貫通孔２２２を有している。間隙部２２４の鉛直方向サイズは、例えば１００ｍｍ以上１０００ｍｍ以下であり得る。間隙部２２４に供給されたアクリルモノマー（蒸気または霧状）は、シャワープレート２２０の複数の貫通孔２２２から、チャンバー２１０内のステージ２１２側の空間に供給される。必要に応じてアクリルモノマーは加熱される。蒸気または霧状のアクリルモノマー２６ｐは、素子基板２０の第１無機バリア層に付着または接触する。アクリルモノマー２６は、容器２０２からチャンバー２１０内に所定の流量で供給される。容器２０２には、配管２０６を介してアクリルモノマー２６が供給されるとともに、配管２０４から窒素ガスが供給される。容器２０２へのアクリルモノマーの流量は、マスフローコントローラ２０８によって制御される。シャワープレート２２０、容器２０２、配管２０４、２０６およびマスフローコントローラ２０８などによって原料供給装置が構成されている。
【０１９３】
紫外線照射装置２３０は、紫外線光源とオプショナルな光学素子とを有している。紫外線光源は、例えば、紫外線ランプ（例えば、水銀ランプ（高圧、超高圧を含む）、水銀キセノンランプまたはメタルハライドランプ）であってもよいし、紫外線ＬＥＤや紫外線半導体レーザなどの紫外線発光半導体素子であってもよい。光学素子は、例えば、反射鏡、プリズム、レンズ、光ファイバー、回折素子、空間光変調素子、およびホログラム素子である。例えば、紫外線レーザから出射されたビームは、公知の種々の光学素子を用いて成形される。例えば、ライン状の断面形状を有するビームを形成することができる。紫外線光源の種類や大きさに応じて、複数の紫外線光源を用いてもよい。例えば、複数の半導体レーザ素子を一列に配列してもよいし、２次元アレイ状に配列してもよい。また、１本または２本以上のレーザビームをスキャンしてもよい。
【０１９４】
紫外線照射装置２３０は所定の位置に配置されたときに、所定の波長および強度を有する光をステージ２１２の上面に向けて出射する。隔壁２３４およびシャワープレート２２０は、紫外線の透過率が高い材料、例えば、石英で形成されていることが好ましい。
【０１９５】
成膜装置２００を用いて、図４に示した有機バリア層１４Ａまたは図６に示した有機バリア層１４Ｄを、例えば以下の様にして形成することができる。ここでは、光硬化性樹脂としてアクリルモノマーを用いる例を説明する。
【０１９６】
チャンバー２１０内に、アクリルモノマー２６ｐを供給する。素子基板２０は、ステージ２１２上で、例えば−１５℃に冷却されている。アクリルモノマー２６ｐは素子基板２０の第１無機バリア層１２Ａまたは１２Ｄ上で凝縮される。このときの条件を制御することによって、第１無機バリア層１２Ａが有する凸部の周囲にだけ液状のアクリルモノマーを偏在させることができる。一方、図６に示した有機バリア層１４Ｄを形成する場合には、第１無機バリア層１２Ｄ上で凝縮されたアクリモノマーが液膜を形成するように、条件を制御する。
【０１９７】
液状の光硬化性樹脂の粘度および／または表面張力を調整することによって、液膜の厚さや第１無機バリア層１２Ａ、１２Ｄの凸部に接する部分の形状（凹形状）を制御することができる。例えば、粘度および表面張力は、温度に依存するので、素子基板の温度を調節することによって制御することができる。図６に示した有機バリア層１４Ｄを形成する際に、平坦部上に存在する中実部の大きさは、液膜の第１無機バリア層１２Ｄの凸部に接する部分の形状（凹形状）および後で行うアッシング処理の条件によって制御され得る。
【０１９８】
続いて、紫外線照射装置２３０Ｕを用いて、典型的には、素子基板２０の上面の全体に紫外線２３２を照射することによって、第１無機バリア層１２Ａ、１２Ｄ上のアクリルモノマーを硬化させる。紫外線光源としては、例えば、３６５ｎｍにメインピークを持つ高圧水銀ランプを用い、紫外線強度として例えば、１２ｍＷ／ｃｍ2で、約１０秒照射する。
【０１９９】
アクリル樹脂からなる有機バリア層１４Ａはこのようにして形成される。この有機バリア層１４Ａの形成工程のタクトタイムは例えば、約３０秒未満であり、非常に量産性が高い。
【０２００】
一方、有機バリア層１４Ｄは、この後、図９を参照して説明したように、アッシング処理を経て、形成される。なお、有機バリア層１４Ａの形成においても、アッシング処理を施してもよい。アッシング処理によって、有機バリア層１４Ａと第２無機バリア層１６Ａとの接着性を向上させることができる。
【０２０１】
この後、第２無機バリア層１６Ａ、１６Ｄを形成するためのＣＶＤチャンバーに搬送し、例えば、第１無機バリア層１２Ａ、１２Ｄと同じ条件で、第２無機バリア層１６Ａ、１６Ｄを形成する。第２無機バリア層１６Ａ、１６Ｄは、第１無機バリア層１２Ａ、１２Ｄが形成された領域に形成されるので、有機バリア層１４Ａ、１４Ｄの非中実部には、第１無機バリア層１２Ａ、１２Ｄと第２無機バリア層１６Ａ、１６Ｄとが直接接触する無機バリア層接合部が形成される。したがって、上述したように、有機バリア層を介して大気中の水蒸気がアクティブ領域内に到達することが抑制・防止される。
【０２０２】
なお、第１無機バリア層１２Ｄおよび第２無機バリア層１６Ｄは、例えば、以下の様にして形成される。ＳｉＨ4およびＮ2Ｏガスを用いたプラズマＣＶＤ法で、例えば、成膜対象の基板（ＯＬＥＤ３）の温度を８０℃以下に制御した状態で、４００ｎｍ／ｍｉｎの成膜速度で、厚さ４００ｎｍの無機バリア層を形成することができる。この様にして得られる無機バリア層の屈折率は１．８４で、４００ｎｍの可視光の透過率は９０％（厚さ４００ｎｍ）である。また、膜応力の絶対値は５０ＭＰａである。
【０２０３】
なお、無機バリア層として、ＳｉＮ層の他、ＳｉＯ層、ＳｉＯＮ層、ＳｉＮＯ層、Ａｌ2Ｏ3層などを用いることもできる。光硬化性樹脂は、例えば、ビニル基含有モノマーを含む。その中でも、アクリルモノマーが好適に用いられる。アクリルモノマーには必要に応じて、光重合開始剤が混合され得る。公知の種々のアクリモノマーを用いることができる。複数のアクリルモノマーを混合してもよい。例えば、２官能モノマーと３官能以上の多官能モノマーを混合してもよい。また、オリゴマーを混合してもよい。光硬化性樹脂として、紫外線硬化型のシリコーン樹脂を用いることもできる。シリコーン樹脂（シリコーンゴムを含む）は可視光透過性および耐候性に優れ、長期間の使用でも黄変しにくいという特徴がある。可視光の照射で硬化する光硬化性樹脂を用いることもできる。光硬化性樹脂の硬化前の室温（例えば２５℃）の粘度は、１０Ｐａ・ｓを超えないことが好ましく、１〜１００ｍＰａ・ｓであることが特に好ましい。粘度が高いと、厚さが５００ｎｍ以下の薄い液膜を形成することが難しいことがある。
【０２０４】
上記では、フレキシブル基板を有するＯＬＥＤ表示装置およびその製造方法の実施形態を説明したが、本発明の実施形態は例示したものに限られず、柔軟性を有しない基板（例えばガラス基板）に形成された有機ＥＬ素子と、有機ＥＬ素子上に形成された薄膜封止構造とを有する有機ＥＬデバイス（例えば、有機ＥＬ照明装置）に広く適用できる。
【産業上の利用可能性】
【０２０５】
本発明の実施形態は、有機ＥＬデバイスおよびその製造方法に用いられる。本発明の実施形態は、特に、フレキシブルな有機ＥＬ表示装置およびその製造方法に好適に用いられる。
【符号の説明】
【０２０６】
１        ：基板（フレキシブル基板）
２        ：回路（駆動回路またはバックプレーン回路）
３        ：有機ＥＬ素子
４        ：偏光板
１０、１０Ａ、１０Ｂ、１０Ｃ、１０Ｄ      ：薄膜封止構造（ＴＦＥ構造）
１２、１２Ａ、１２Ｂ、１２Ｃ、１２Ｄ      ：第１無機バリア層（ＳｉＮ層）
１４、１４Ａ、１４Ｂ、１４Ｄ      ：有機バリア層（アクリル樹脂層）
１４Ｄｓ    ：有機バリア層の表面（アッシング後）
１４Ｄｓａ  ：有機バリア層の表面（アッシング前）
１６Ａ、１６Ｂ、１６Ｃ、１６Ｄ      ：第２無機バリア層（ＳｉＮ層）
１６Ｄｃ    ：欠陥
１６Ｄｄ    ：凹部
２０      ：素子基板
２６      ：アクリルモノマー
２６ｐ    ：アクリルモノマーの蒸気または霧状のアクリルモノマー
１００、１００Ａ    ：有機ＥＬ表示装置
【図１】
2018174128.tif 000003
【図２】
2018174128.tif 000004
【図３】
2018174128.tif 000005
【図４】
2018174128.tif 000006
【図５】
2018174128.tif 000007
【図６】
2018174128.tif 000008
【図７】
2018174128.tif 000009
【図８】
2018174128.tif 000010
【図９】
2018174128.tif 000011
【図１０】
2018174128.tif 000012
【図１１】
2018174128.tif 000013
【図１２】
2018174128.tif 000014
【図１３】
2018174128.tif 000015
【図１４】
2018174128.tif 000016
【図１５】
2018174128.tif 000017
【図１６】
2018174128.tif 000018
【図１７】
2018174128.tif 000019
【図１８】
2018174128.tif 000020
【図１９】
2018174128.tif 000021
【図２０】
2018174128.tif 000022